FR 2646856 A1 19901116 FR 9005929 A 19900511 La présente invention concerne une composition de primaires qui possède une excellente aptitude à la liaison au polyéthylène, au polypropylène et aux caoutchoucs synthétiques, et qui se lie aisément à des revêtements fonctionnels de telle sorte qu'il se forme sur la surface de ces matières, par enduction etc, une couche composite ayant une fonction d'addition, et un procédé de traitement thermique par les rayons infrarouges lointains pour celle-ci. La caractéristique de la présente invention consiste en la réalisation d'une composition convenant pour des utilisations dans lesquelles on utilise comme constituant principal un polymère d'un acide dicarboxylique insaturé et d'une polyoléfine ou son produit dénaturé par le chlore, et on applique un polyéthylène chlorosulfoné pour l'amélioration de la résistance à la chaleur. Résumé de l'invention La présente invention est un primaire qui peut être conçu de manière non seulement à améliorer l'aspect de polyoléfines telles que le polyéthylène ou les caoutchoucs en les colorant, mais encore à améliorer considérablement la durabilité par un effet de filtrage des ultraviolets, à empêcher la détérioration par oxydation des caoutchoucs synthétiques provoquée par l'oxygène ou l'ozone, la contamination ou le dégagement d'odeur des caoutchoucs synthétiques, et a améliorer également leur résistance à l'abrasion.En outre, à la différence de la coloration noire du polyéthylène et du caoutchouc classiques destinée à maintenir leur résistance aux intempéries, des aspects colorés peuvent être communiqués au polyéthylène et au caoutchouc sans abaisser leur résistance aux intempéries, et la résistance à la chaleur, la résistance à l'essence et la résistance aux produits chimiques du primaire lui-même peuvent être améliorées. Le polyéthylène comprend des polymères tels que le polyéthylène basse densité (PEbd), et le polyéthylène haute densité (PEhd) ainsi qu'un polyéthylène ultra-haute densité. Le caoutchouc comprend par exemple les caoutchoucs naturels (NR), le caoutchouc de butadiène (BR), le caoutchouc styrène-butadiène (SBR), le caoutchouc d'acrylonitrile (NBR), le caoutchouc éthylène-propylène (EPT), le caoutchouc de chloroprène (CR), le caoutchouc butyl (IIR), le caoutchouc d'uréthane et le caoutchouc de polyéthylène chlorosulfoné (CSM) (à l'exception du caoutchouc de silicone). Base de l'invention Les polyéthylènes ont été mis au point jusqu'à présent comme des matières plastiques de l'ingénieur peu onéreuses telles qu'un produit de haute résistance, un produit de poids moléculaire super-élevé, etc. bien qu'il ait été impossible de les recouvrir ou de les imprimer directement avec des peintures ou des encres en raison de leur absence de polarité et de leur extreme inertie, et par conséquent, il a été difficile d'élargir leur domaine d'application en dépit de leurs performances élevées et de leur faible cott. Le polyéthylène haute densité a été utilisé jusqu'a présent dans une large gamme d'applications en raison de ses excellentes propriétés physiques et de son faible coût. Cependant, le polyéthylène haute densité est cristallisé rapidement par les rayons ultraviolets et il est détérioré par fissuration, de telle sorte qu'il ne convient pas pour l'utilisation à l'extérieur. C'est pourquoi on a mis sur le marché des polyéthylènes renforcés de carbone ou d'un agent antivieillissement, mais le pouvoir du carbone ou de l'agent anti-vieillissement est limité et un produit ayant un aspect noir a des utilisations limitées. En conséquence, on a cherché une technique de revêtement des produits de polyéthylène en vue d'obtenir un moyen efficace non seulement pour améliorer l'aspect des articles par un apprêt décoratif, mais encore pour améliorer considérablement la durabilité à l'extérienr par filtrage des rayons ultraviolets. Cependant, le polyéthylène a une structure moléculaire absolument non polaire et il n'a pas d'activité de surface de telle sorte qu'il ne peut pas être revêtu sans des traitements de surface spéciaux. Comme procédé de traitement de surface qui a été utilisé le plus généralement jusqu'à présent, on citera un procédé dans lequel la couche de surface est oxydée par une flamme, un arc ou un agent oxydant puissant, puis revêtue d'une couche de finition. Cependant, un tel procédé de traitement ne convient pas pour l'utilisation pratique, car c'est un procédé qui permet difficilement de maintenir une adhérence constante par suite d'un état de traitement irrégulier, et qui est dangereux en raison de sa toxicité élevée. Comme pour les primaires liquides pour coller le polyéthylène, l'efficacité de primaires tels que ceux du type de l'aminosilane, du titane organique, de l'aluminium organique etc. est bien connue, mais ces primaires sont sensibles à l'humidité (et ils réagissent rapidement avec l'humidité) et il est nécessaire d'appliquer sur ceux-ci une couche de finition (ou un adhésif organique du type cyanacrylate) (ou d'appliquer un adhésif) en un temps très court de quelques minutes, de sorte qu'ils ne peuvent pas du tout être appliqués sur une grande surface comme dans le cas des peintures. En outre, le caoutchouc exige en plus d'autres propriétés qui sont fonction des portions ou du temps à appliquer avec l'utilisation de l'étirabilité comme élastomère. En ce qui concerne les caoutchoucs synthétiques, on peut citer divers caoutchoucs du type résistant à la chaleur, du type résistant aux huiles, du type résistant aux intempéries, un type économisant l'énergie, un type spécial hautement fonctionnalisé, etc. qui corresponde à ces exigences. En particulier, les exigences fondamentales imposées aux pneumatiques d'automobiles sont la sécurité et la durabilité à long terme, et les molécules d'un caoutchouc de butadiène, d'un caoutchouc styrène-butadiène, d'un caoutchouc d'isoprène et des caoutchoucs naturels ont été respectivement conçues en fonction des exigences imposées aux pneumatiques. Ceci veut dire qu'on choisit un caoutchouc parmi les caoutchoucs naturels et la variété des caoutchoucs synthétiques, qu'on y incorpore des additifs tels qu'un agent de vulcanisation, un accélérateur de vulcanisation, un agent anti-vieillissement, un agent de renforcement, une charge et un plastifiant en tenant compte de leur combinaison. Par exemple, pour améliorer la résistance aux intempéries, on choisit un caoutchouc ayant moins de liaisons insatisfaites, et à ceux ayant une aptitude à la vulcanisation inférieure, on ajoute un troisième constituant. Pour améliorer la résistance aux intempéries, on peut ajouter du noir de carbone comme agent de renforcement. Cependant, ces propriétés peuvent être opposées les unes aux autres et doivent souvent faire l'objet d'un compromis. La plupart des caoutchoucs synthétiques ont intrinsèquement des liaisons insaturées et par conséquent, ils posent essentiellement des problèmes de résistance aux intempéries, de résistance à l'ozone etc. Par conséquent, ces problèmes ne peuvent pas être résolus complètement par la conception du mélange de matières. La solution du mélange entraînera toujours des défauts secondaires. Par exemple, la couleur de la matière est limit-ée au noir par l'addition de noir de carbone, et une telle limitation n'est pas souhaitable dans une mode colorée comme le sont les divers modes de vie d'aujourd'hui. Description détaillée de l'invention Le but de la présente invention est de résoudre les problèmes du caoutchouc qui sont opposés les uns aux autres et la difficulté du prétraitement du polyéthylène en fournissant un primaire qui possède une bonne adhérence à la fois au polyéthylène, au polypropylène et au caoutchoucs synthétiques et des revêtements fonctionnels pour assumer des fonctions telles que résistance aux intempéries, résistance à l'ozone etc. qui concernent seulement la couche superficielle avec un revêtement possédant ces fonctions, pour réaliser ainsi la mise au point d'un article nouveau comprenant des matières composites de polyéthylène, de polypropylène, et de caoutchouc synthétique et une résine. La première caractéristique de la présente invention comprend au moins un polymère choisi parmi un polymère greffé (désigné ci-après par EVA greffé), d'un acide dicarboxylique insaturé et d'un copolymère éthylène-acétate de vinyle (désigné ci-après par "EVA"), un polypropylène chloré dans lequel un polymère greffé d'un acide dicarboxylique insaturé et de polypropylène est soumis à une substitution de chlore (désigné ci après- par polypropylène chloré greffé), ou un polypropylène chloré dans lequel le polypropylène est simplement soumis â une substitution de chlore, et un polymère greffé (désigné ci-après par EEA greffé) d'un acide dicarboxylique insaturé et d'un copolymère éthylène-acrylate d'éthyle (désigné ci-après par "EEA") ou un produit obtenu par substitution de chlore dans le polymère greffé, et un solvant. Le premier mode de réalisation de la première caractéristique de la présente invention consiste en une composition de primaire qui comprend un EVA greffé environ 1 à 30 parties en poids un pigment environ 0 à 30 parties en poids un solvant environ 40 à 99 parties en poids et un composé organique du titane environ 0 à 5 parties en poids le total étant égal à 100 partie Ainsi, le primaire conforme à la présente invention comprend un polymère greffé d'un copolymère éthylène-acétate de vinyle soluble dans un solvant et ayant une excellente adhérence au polyéthylène, au polypropylène et au caoutchouc, un acide dicarboxylique insaturé tel que l'anhydride maléique etc. et un solvant, et l'on peut ajouter si on le désire au primaire un pigment ou un composé organique du titane. Même si l'on n'incorpore pas un tel pigment ou un composé organique du titane, on peut obtenir une adhérence satisfaisante au polyéthylène. En utilisant seulement l'EVA, l'adhésivité de la masse fondue chaude au polyéthylène ou l'adhérence d'une couche de finition peuvent être obtenues dans une certaine mesure en réglant la concentration ou le poids moléculaire de l'acétate de vinyle. Si la concentration du constituant polyéthylène est élevée dans l'EVA, l'adhésivité de la masse fondue chaude de 1'EVA au polyéthylène est bonne tandis que l'adhérence de la couche de finition est abaissée.Au contraire, si la concentration du constituant acétate de vinyle de l'EVA est élevée, l'adhérence de la couche de finition est bonne, tandis que l'adhésivité de la masse fondue chaude au polyéthylène est abaissée En d'autres termes, les proportions mutuelles du polyéthylène et de l'acétate de vinyle dans l'EVA exercent sur l'adhésivité de la masse fondue chaude et sur l'adhérence de la couche de finition au polyéthylène des effets qui sont opposés, et par conséquent, on ne peut pas s'attendre à obtenir des résultats satisfaisants en utilisant seulement l'EVA. Le polymère greffé d'un EVA et d'un acide dicarboxylique insaturé tel que l'anhydride maléique etc. conforme à la présente invention représenté par la formule générale dans laquelle R représente un EVA et X représente un acide dicarboxylique insaturé, est utilisé parce que l'utilisation du polymère greffé donne une bonne adhérence de la couche de finition même si l'on obtient un EVA ayant une concentration relativement faible en acétate de vinyle (et par conséquent une concentration élevée en constituant polyéthylène) et une bonne adhésivité de la masse fondue chaude au polyéthylène, et en raison de la concentration élevée du constituant polyéthylène dans le polymère greffé. Si le polymère greffé est constitué comme il a été décrit ci-dessus, on peut s'attendre à l'effet conférant la polarité de l'acide dicarboxylique insaturé. Même si l'on utilise un EVA ayant une concentration relativement faible en acétate de vinyle, on obtient une bonne adhérence de la couche de finition et une bonne adhésivité d'une masse fondue au polyéthylène peut être assurée. Comme pour le caoutchouc, une bonne adhésivité peut également être assurée en ajustant le paramètre de solubilité (SP) du polymère greffé à une valeur voisine de celui du caoutchouc. La première caractéristique de la première invention est une concentration de primaire à l'état liquide d'un tel polymère greffé de 1'EVA et de l'acide dicarboxylique insaturé dissous dans un solvant. Le polymère greffé utilisé dans la présente invention a de préférence un poids moléculaire moyen en poids de 1 à 2 x 105 et une teneur en acétate de vinyle de 15 à 35 %. La quantité du polymère greffé à incorporer est dans l'intervalle d'l a 30 parties. La raison en est que ai la quantité est inférieure à 1 partie, il ne remplit pas la fonction de primaire, et que si elle dépasse 30 parties, il n'est pas à l'état liquide. Lorsqu'on utilise dans un primaire une trace d'un composé organique du titane, les groupes acétyle ou les groupes carbonyle du polymère greffé de l'EVA et l'acide dicarboxylique insaturé sont réticulés par le composé organique du titane pour donner un film ayant une dureté plus élevée. En outre, le pigment et la surface du polyéthylène dans la composition de primaire ne sont réticulés que dans une faible proportion par le composé organique du titane pour donner une adhésivité du polyéthylène plus forte que celle observée dans le cas où l'on n'utilise pas un tel composé du titane. Cependant, si la quantité du composé organique du titane dépasse 5 parties, la sensibilité à l'humidité de la composition de primaire devient élevée, ce qui l'affecte dans un sens défavorable. Le pigment pour le primaire est utilisé en vue de colorer et d'augmenter un peu la résistance du film, et l'on utilise en association un pigment ayant une capacité colorante et un pigment diluant n'ayant pas de capacité colorante, ce qui ne posera pas de problème à moins qu'une limitation particulière soit imposée à la nature des pigments, a la teinte, etc. Le solvant pour le primaire est de préférence le toluène ou le xylène. On peut également utiliser le benzène, le tétrahydrofurane ou le triclène comme solvant, mais ils ne conviennent pas pour le primaire en raison de leur forte toxicité et de l'irritation qu'ils provoquent. Le second mode de réalisation de la première caractéristique de la présente invention consiste en une composition de primaire qui comprend un EVA greffé environ 2 à 30 parties un polypropylène chloré greffé ou un polypropylène chloré dans lequel le polypropylène est simplement soumis à une substitution de chlore environ 0,5 à 25 parties un pigment environ O a 30 parties,et un solvant environ 40 à 97,5 parties le total étant 100 parties. Cette composition vise à l'amélioration des propriétés physiques du film et de son adhérence à une couche de finition. Le polypropylène chloré greffé a de préférence un poids moléculaire moyen en poids de 6 à 10 x 104 et une teneur en chlore dans l'intervalle de 20 à 30 %. Cette constitution est représentée comme un constituant de résine répondant à la formule générale dans laquelle R' représente un polypropylène chloré, et X représente un acide dicarboxylique insaturé. Le polypropylène chloré greffé ou le polypropylène chloré représentés par la formule générale: [C3H6-ycls ] n dans laquelle y est 0,3 à 0,8, sont. incorporés de manière a améliorer la résistance du film et son adhérence à la couche de finition et à permettre la liaison au polypropylène. La quantité de 1'EVA greffé est dans l'intervalle de 2 à 30 parties. La raison en est que si la quantité de 1'EVA greffé est inférieure à 2 parties, on ne peut pas s'attendre à une liaison au polyéthylène dans le cas de l'augmentation de la quantité du polypropylène chloré greffé ou du polypropylène simplement chloré à incorporer, et que si elle dépasse 30 parties, la composition n'est pas obtenue sous forme liquide. La quantité du polypropylène chloré greffé ou du polypropylène simplement chloré à incorporer est dans l'intervalle d'environ 0,5 à 25 parties. La raison en est que lorsque la quantité est dans un intervalle inférieur à 0,5 partie, on ne peut pas s'attendre a ne amélioration de la résistance du film et de l'adhérence de la couche de finition, et que lorsqu'elle dépasse 25 parties, la composition ne peut pas être amenée sous forme de liquide en raison de l'augmentation de la charge du polypropylène chloré greffé ou du polypropylène simplement chloré et de 1'EVA greffé pour empêcher la perte d'adhérence au polyéthylène ou au caoutchouc en augmentant la quantité de 1'EVA greffé à incorporer. Le troisième mode de réalisation de la première caractéristique de la présente invention consiste en une composition de primaire qui comprend un EEA greffé ou un produit obtenu par substitution du polymère greffé avec du chlore: environ 1 à 40 parties un pigment environ 0 à 30 parties,et un solvant environ 40 à 99 parties, le total étant de 100 parties. L'EEA greffé a de préférence un poids moléculaire moyen en poids de 5 à 15 x 104 et une teneur en acrylate d'éthyle dans l'intervalle de 15 % ou moins. Le produit obtenu par substitution du polymère greffé avec du chlore a de préférence une teneur en chlore de 10 à 25 %. Cette constitution est représentée comme un constituant de résine répondant à la formule générale dans laquelle R" représente un EEA ou un EEA chloré, et X représente un acide dicarboxylique insaturé. La raison pour laquelle on utilise le produit de substitution par le chlore du polymère greffé est que l'on obtient une bonne adhérence de la couche de finition en utilisant cé polymère greffé même dans le cas d'un EEA ayant une concentration relativement faible en acrylate d'éthyle (et une concentration élevée en le constituant polyéthylène) et que l'on obtient une bonne adhésivité de la masse fondue chaude au polyéthylène en raison de la concentration élevée du constituant polyéthylène dans le polymère greffé. En constituant 1'EEA greffé comme il a été décrit ci-dessus, on peut s'attendre d obtenir l'effet conférant la polarité de l'acide dicarboxylique insaturé. En outre, la bonne adhésivité de la masse fondue chaude au polyéthylène est obtenue même dans le cas d'un EEA ayant une concentration relativement basse en acrylate d'éthyle et la bonne adhésivité de la masse fondue chaude au polyéthylène peut également être conservée. De même, la bonne adhésivité au caoutchouc peut être conservée, car le paramètre de solubilité (SP) du polymère greffé ou du produit de substitution par le chlore du polymère greffé est proche de celui du caoutchouc. L'EEA greffé produit un film plus souple que celui obtenu à partir de 1'EVA greffé et il fait ainsi fonction plus efficacement de primaire pour le caoutchouc. Dans une telle constitution, si la quantité de 1'EEA greffé ou du produit de substitution par le chlore de 1'EEA greffé à incorporer est inférieure à 1 partie, la formation de film est difficile à obtenir et par conséquent, la fonction de primaire n'est pas remplie. D'autre part si sa quantité dépasse 40 parties, la composition ne peut pas être obtenue sous forme de liquide. Le quatrième mode de réalisation de la première caractéristique de la présente invention comprend un EEA greffé ou un produit obtenu par substitution du polymère greffé avec du chlore: environ 2 à 40 parties, un polypropylène chloré greffé ou un polypropylène chloré dans lequel le polypropylène est simplement soumis à une substitution de chlore environ 0,5 à 15 parties, un pigment environ 0 à 30 parties,et un solvant environ 40 à 97,5 parties le total étant de 100 parties, Cette constitution est caractérisée en ce que le polypropylène chloré greffé ou le polypropylène chloré est incorporé pour améliorer la résistance du film et l'adhérence d'une couche de finition et pour rendre possible la liaison au polypropylène. La quantité du polypropylène greffé ou du polypropylène chloré à incorporer est dans l'intervalle de 0,5 à 15 parties. La raison en est que si la quantité de 1'EVA greffé est inférieure à 0,5 partie, on ne peut pas s'attendre à une amélioration de la résistance du film et de l'adhérence de la couche de finition. Si la quantité dépasse 15 parties, l'adhésivité au caoutchouc est perdue, à moins que la quantité de l'EEA greffé ou de son produit de substitution par le chlore soit augmentée, et si la quantité est augmentée, la quantité des résines dans la composition devient trop élevée pour donner une composition sous forme de liquide. Si le taux de mélange de 1'EEA greffé ou de son produit de substitution par le chlore est inférieur à 2 parties, la quantité du polypropylène chloré greffé ou du polypropylène chloré à incorporer est augmentée jusqu'a disparition de l'adhésivité au caoutchouc. Si le taux dépasse 40 parties, la composition n'est pas obtenue sous forme de liquide. Le cinquième mode de réalisation de la première caractéristique de la présente invention consiste en une composition de primaire qui comprend un EVA greffé environ 1 à 30 parties, un EEA greffé ou un produit de substitution par le chlore du polymère greffé: environ 1 à 29,5 parties, un polypropylène chloré greffé. ou un polypropylène chloré dans lequel le polypropylène est simplement substitué par le chlore: environ 0,5 à 15 parties, un pigment environ O à 30 parties, et un solvant environ 40 à 97,5 parties, le total étant de 100 parties, Cette constitution est caractérisée en ce que le polypropylène chloré greffé ou le polypropylène chloré est incorporé pour améliorer la résistance du film et l'adhésivité à la couche de finition et pour permettre la liaison au polypropylène, 1'EEA greffé ou le produit de substitution par le chlore du polymère greffé est incorporé pour améliorer la capacité de "follow-up" pour le caoutchouc, et 1'EVA est incorporé pour permettre une meilleure liaison au polyéthylène. La quantité de l'EVA greffé est dans l'intervalle de 1 à 30 parties. La raison en est que si elle est inférieure à 1 partie, on ne peut pas s'attendre à une adhésivité au polyéthylène et si elle dépasse 30 parties, la composition n'est pas obtenue à l'état liquide. Si la quantité de 1'EEA greffé ou de son produit chloré à incorporer est inférieure à 1 partie, on ne peut pas s'attendre à une capacité de "follow-up" pour le caoutchouc et si elle dépasse 29,5 parties, la quantité du polypropylène chloré greffé ou du polypropylène chloré à incorporer (l'équilibre de mélange de 1'EVA greffé et de 1'EEA greffé ou de son produit chloré et du polypropylène chloré greffé ou du polypropylène chloré) ne peut pas être maintenu à un niveau approprié. Le taux de mélange du polypropylène chloré greffé ou du polypropylène chloré est dans l'intervalle de 0,5 à 15 parties. La raison en est que si le taux est inférieur à 0,5 partie, la résistance du film et l'adhérence à la couche de finition ne seront pas améliorées et que si l'on dépasse 15 parties, la quantité de 1'EVA greffé et de 1'EEA greffé ou de son produit chloré à incorporer ne peut pas être maintenue à un niveau approprié, et par conséquent l'adhésivité au caoutchouc est perdue. La seconde caractéristique de la présente invention consiste en ce que la composition comprend au moins un polymère choisi parmi un EVA greffé, un polypropylène chloré greffé ou un polypropylène chloré dans lequel le polypropylène est simplement substitué par du chlore, et un EEA greffé ou un produit de substitution par le chlore du polymère greffé, et un polyéthylène chlorosulfoné, un solvant et un agent de vulcanisation. Le polyéthylène chlorosulfoné en tant que caoutchouc synthétique présente, après vulcanisation, une résistance à la chaleur, une résistance aux produits chimiques tels que les acides, ou les alcalis, une résistance à l'abrasion, une résistance aux intempéries et une résistance à l'ozone excellentes et il n'est dégradé que faiblement par les rayons ultraviolets. Par conséquent, on a considéré qu'un primaire pour l'application d'une couche de finition au polyéthylène et au caoutchouc pourrait être obtenu en conférant au polyéthylène chlorosulfoné vulcanisé la capacité de recevoir une couche de finition dont l'absence est le plus grave défaut du polyéthylène chlorosulfoné. Pour améliorer la capacité de recevoir une couche de finition, une polarité intramoléculaire est nécessaire à un degré aussi élevé que possible pour conserver la capacité de recevoir une couche de finition de diverses peintures dans un état satisfaisant, car le caoutchouc ne possède pas de polarité et par conséquent, ne peut pas adhérer par le moyen d'une polarité ou d'une liaison chimique. Ceci signifie, compte-tenu du paramètre de solubilité (SP) indiquant la densité d'énergie cohésive (mouillage entre matières), que des groupes polaires sont ajoutés dans l'intervalle des valeurs approximatives du SP du polyéthylène ou du caoutchouc comme référence. Le fait de se rapprocher du paramètre de solubilité (SP), c'est-à-dire de rendre égaux ou voisins les degrés de non-polarité ou les degrés de polarité n'est nécessaire que pour une bonne adhérence quelles que soient les matières dénaturées. Les paramètres de solubilité (SP) sont les suivants polyéthylène 7,9 t(cal/ml)l/2]r EVA greffé 8,3 - 8,5, EEA greffé 8,5 - 8,7, polyéthylène chlorosulfoné 8,6 - 8,9, caoutchouc naturel (NR) 7,9 - 8,4, caoutchouc styrène-butadiène (SBR) 8,1 - 8,7, caoutchouc de chloroprène (CR) 8,8 - 9,2, caoutchouc d'acrylonitrile (NBR) 8,9 - 9,4, eau 23,4, et caoutchouc silicone 7,3. Le premier mode de réalisation de la seconde caractéristique de la présente invention consiste en une composition de primaire qui comprend un polypropylène chloré greffé ou un polypropylène chloré dans lequel le polypropylène est simplement substitué par du chlore environ 2 à 30 parties, un polyéthylène chlorosulfoné environ 3 à 40 parties, un pigment environ O à 50 parties, un agent de vulcanisation environ O à 10 parties, un accélérateur de vulcanisation environ 0 à 5 parties, un agent anti-vieillissement environ 0 à 5 parties, et un solvant environ 40 à 95 parties, le total étant de 100 parties. C'est-à-dire qu'on examine un primaire ayant le polyéthylène chlorosulfoné comme constituant principal, dans lequel le polypropylène chloré greffé est mélangé pour améliorer la capacité de former une couche de finition. Si la quantité du polyéthylène chlorosulfoné est de 0 parties, la composition est un primaire pour polyéthylène ou caoutchouc classique, et par conséquent une quantité de 3 parties ou davantage est nécessaire. Si la quantité dépasse 30 parties, la capacité de former une couche de finition diminue et Si elle dépasse 40 parties, la capacité de former une couche de finition diminue considérablement. La quantité du polypropylène chloré greffé ou du polypropylène simplement chloré à incorporer est dans l'intervalle de 2 à 30 parties. Si la quantité est inférieure à 2 parties, on ne peut pas s'attendre à une capacité de formation d'une couche de finition satisfaisante. Si la quantité dépasse 30 parties, la résistance à la chaleur diminue considérablement. Les additifs de vulcanisation sont ceux utilisés pour la production du caoutchouc classique. Le second mode de réalisation de la seconde caractéristique de la présente invention consiste en une composition de primaire qui comprend: un EVA greffé environ 2 à 30 parties, un polyéthylène chlorosulfoné environ 3 à 40 parties, un pigment environ 0 à 50 parties, un agent de vulcanisation environ O à 10 parties, un accélérateur de vulcanisation environ 0 à 5 parties, un agent anti-vieillissement environ 0 à 5 parties, et un solvant environ 40 à 95 parties, le total étant de 100 parties. L'incorporation de 1'EVA greffé vise à conférer une bonne capacité de formation d'une couche de finition et à améliorer l'adhésivité au polyéthylène. La quantité du polyéthylène chlorosulfoné à incorporer est dans l'intervalle de 30 à 40 parties. Si la quantité est inférieure à 3 parties, on ne peut pas s'attendre à une résistance à la chaleur et si elle dépasse 40 parties, la capacité de formation d'une couche de finition est considérablement abaissée La quantité de 1'EVA greffé à incorporer est dans l'intervalle de 2 a 30 parties. Si cette quantité est inférieure à 2 parties, on ne peut pas s'attendre à une capacité de formation d'une couche de finition satisfaisante, et si elle dépasse 30 parties, la résistance à la chaleur est considérablement abaissée. Le troisième mode de réalisation de la seconde caractéristique de la présente invention consiste en une composition de primaires qui comprend un EEA greffé ou un produit de substitution par le chlore du polymère greffé environ 2 à 30 parties, un polyéthylène chlorosulfoné environ 3 à 40 parties, un pigment environ 0 à 50 parties, un agent de vulcanisation environ O à 10 parties, un accélérateur de vulcanisation environ 0 à 5 parties, un agent anti-vieillissement environ 0 à 5 parties, et un solvant environ 40 à 95 parties, le total étant de 100 parties. L'incorporation de 1'EEA greffé ou d'un produit de substitution par le chlore du polymère greffé vise à obtenir une bonne capacité de formation d'une couche de finition ainsi qu'a conserver au caoutchouc une bonne capacité de suite. La quantité du polyéthylène chlorosulfoné à incorporer est dans l'intervalle de 3 à 40 parties. Si la quantité est inférieure à 3 parties, on ne peut s'attendre à aucune résistance thermique et si elle dépasse 40 parties, la capacité de former une couche de finition est considérablement abaissée. La quantité de 1'EEA greffé à incorporer est dans l'intervalle de 2 à 30 parties. Si cette quantité est inférieure à 2 parties, on ne peut pas s'att-endre à une capacité satisfaisante de formation d'une couche de finition et si elle dépasse 30 parties, la résistance à la chaleur est considérablement abaissée. Le quatrième mode de réalisation de la seconde caractéristique de la présente invention consiste en une composition de primaires qui comprend un EVA greffé environ 1 à 20 parties, un polypropylène chloré greffé ou un polypropylène chloré dans lequel le polypropylène est simplement substitué par le chlore environ 1 à 20 parties, un polyéthylène chlorosulfoné environ 3 à 40 parties, un pigment environ 0 à 50 parties, un agent de vulcanisation environ O à 10 parties, un accélérateur de vulcanisation environ O à 5 parties, un agent anti-vieillissement environ 0 à 5 parties, et un solvant environ 40 à 95 parties, le total étant de 100 parties. L'association de l'EVA greffé et du polypropylène chloré greffé ou du polypropylène chloré vise à améliorer l'adhésivité au polyéthylène et au polypropylène et la capacité de formation d'une couche de finition. La quantité du polyéthylène chlorosulfoné à incorporer est dans l'intervalle de 3 à 40 parties. Si cette quantité est inférieure à 3 parties, on ne peut s'attendre à une résistance à la chaleur et si elle dépasse 40 parties, on ne peut pas s'attendre à une capacité de formation d'une couche de finition. La quantité de l'EVA greffé à incorporer est dans l'intervalle d'l à 20 parties. Si la quantité est inférieure à 1 partie, on ne peut pas s'attendre à une amélioration de l'adhésivité au polyéthylène. Si la quantité dépasse 20 parties, l'effet du polypropylène chloré greffé, ou du polypropylène simplement greffé, est supprimé à moins que le taux de mélange de ceux-ci ne soit augmenté, de telle sorte qu'il est nécessaire d'augmenter leur taux de mélange. Par conséquent, la quantité appropriée du polyéthylène chlorosulfoné à incorporer ne sera pas conservée et le résistance à la chaleur est abaissée. Le taux de mélange du polypropylène chloré greffé ou du polypropylène simplement chloré est dans l'intervalle d'l à 20 parties.Si le taux est inférieur à 1 partie, on ne peut s'attendre à aucune adhésivité au polyéthyîène. Si le taux dépasse 20 parties, l'effet de 1'EVA greffé est supprimé, à moins que son taux de mélange ne soit augmenté, de telle sorte qutil est nécessaire d'augmenter le taux de mélange de 1'EVA greffé. Par conséquent, la quantité appropriée du polyéthylène chlorosulfoné à incorporer ne sera pas conservée, et la résistance à la chaleur est abaissée. Le cinquième mode de réalisation dans la seconde caractéristique de la présente invention consiste en une composition de primaires qui comprend un polypropylène chloré greffé ou un polypropylène chloré dans lequel le polypropylène est simplement substitué par du chlore environ 1 à 20 parties, un EEA greffé ou un produit de substitution par le chlore du polymère greffé environ 1 à 20 parties, un polyéthylène chlorosulfoné environ 3 à 40 parties, un pigment environ O à 50 parties, un agent de vulcanisation environ O à 10 parties, un accélérateur de vulcanisation environ 0 à S parties, un agent anti-vieillissement environ 0 à 5 parties, et un solvant environ 40 à 95 parties, le total étant de 100 parties. L'association de 1'EEA greffé ou de son produit de chloration et du polypropylène chloré greffé ou du polypropylène chloré vise à conserver la bonne capacité de suite au caoutchouc, à assurer l'adhésivité au polypropylène et à améliorer la capacité de formation d'une couche de finition. La quantité du polyéthylène chlorosulfoné à incorporer est dans l'intervalle de 3 à 40 parties. Si la quantité est inférieure à 3 parties, on ne peut pas s'attendre à une résistance à la chaleur satisfaisante et si elle dépasse 40 parties, on ne peut pas s'attendre à une capacité de formation d'une couche de finition La quantité de 1'EEA greffé à incorporer est dans l'intervalle d'l à 20 parties. Si cette quantité est inférieure à 1 partie, on ne peut s'attendre à aucune amélioration de la capacité de formation d'une couche de finition et de la capacité de suite au caoutchouc.Si cette quantité dépasse 20 parties, l'effet du polypropylène chloré greffé ou d'un polypropylène simplement chloré est supprimé à moins que le taux de mélange de ceux-ci soit augmenté, de telle sorte qu'il est nécessaire d'augmenter-leur taux de mélange. Ainsi, si la quantité appropriée du polyéthylène chlorosulfoné à incorporer n'est pas assurée, la résistance à la chaleur est abaissée. Le taux de mélange du polypropylène chloré greffé ou du polypropylène simplement chloré est dans l'intervalle d t a à 20 parties. Si le taux est inférieur à 1 partie, on ne peut pas s'attendre à une adhésivité au polyéthylène et à une amélioration de la capacité de formation d'une couche de finition. Si le taux dépasse 20 parties, l'effet de 1'EEA greffé est supprimé à moins que son taux de mélange ne soit augmenté, de telle sorte qu'il est nécessaire d'augmenter le taux de mélange de 1'EEA greffé. Par conséquent, la quantité appropriée de polyéthylène chlorosulfoné à incorporer ne sera pas maintenue et la résistance à la chaleur est abaissée. Le sixième mode de réalisation de la seconde caractéristique de la présente invention consiste en une composition de primaires qui comprend un EVA greffé environ 1 à 20 parties, un EEA greffé ou un produit de substitution par le chlore du polymère greffé: environ 1 à 20 parties, un polyéthylène chlorosulfoné environ 3 à 40 parties, un pigment environ 0 à 50 parties, un agent de vulcanisation environ O à 10 parties, un accélérateur de vulcanisation environ O à 5 parties, un agent anti-vieillissement environ O à 5 parties, et un solvant environ 40 à 95 parties, le total étant de 100 parties. L'association de 1'EVA greffé et de 1'EEA greffé ou de son produit de chloration tend à améliorer l'adhésivité au polyéthylène, à conserver la bonne capacité de "follow-up" au caoutchouc et à assurer la capacité de formation d'une couche de finition. La quantité du polyéthylène chlorosulfoné à incorporer est dans l'intervalle de 3 à 40 parties. Si la quantité est inférieure à 3 parties, on ne peut pas s'attendre à une résistance a la chaleur satisfaisante, et si elle dépasse 40 parties, on ne peut pas s'attendre à une capacité de formation d'une couche de finition. La quantité de l'EVA greffé à incorporer est dans l'intervalle d'l à 20 parties. Si cette quantité est inférieure à 1 partie, on ne peut pas s'attendre à une adhésivité quelconque au polyéthylène. Si elle dépasse 20 parties, l'effet du polypropylène chloré greffé ou d'un polypropylène simplement chloré est supprimé, à moins que leur taux de mélange ne soit augmenté, de telle sorte qu'il est nécessaire d'augmenter leur taux de mélange. Par conséquent, la quantité appropriée du polyéthylène chlorosulfoné à incorporer ne sera pas assurée et la résistance à la chaleur sera abaissée. Le taux de mélange de 1'EEA greffé est dans l'intervalle d'l à 20 parties. Si le taux est inférieur à 1 partie, on ne peut pas s'attendre à une amélioration de la capacité de formation d'une couche de finition. Si le taux dépasse 20 parties, l'effet de 1'EVA greffé est supprimé à moins que son taux de mélange ne soit augmenté, de sorte qu'il est nécessaire d'augmenter le taux de mélange de 1'EVA greffé. Par conséquent, la quantité appropriée du polyéthylène chlorosulfoné à incorporer ne sera pas conservée, et la résistance a la chaleur sera abaissée. Le septième mode de réalisation de la seconde caractéristique de la présente invention consiste en une composition de primaires qui comprend un EVA greffé environ 1 à 15 parties, un EVA greffé ou un produit de substitution par le chlore du polymère greffé environ 1 à 15 parties, un polypropylène chloré greffé ou un polypropylène chloré dans lequel le polypropylène est simplement substitué par du chlore environ 1 à 15 parties, un polyéthylène chlorosulfoné environ 4 à 40 parties, un pigment environ 0 à 50 parties, un agent de vulcanisation environ O à 10 parties, un accélérateur de vulcanisation environ O à 5 parties, un agent anti-vieillissement environ O a 5 parties,et un solvant environ 40 à 93 parties, le total étant de 100 parties. L'association de 1'EVA greffé, de 1'EEA greffé ou de son produit de chloration et du polypropylène chloré greffé ou du polypropylène simplement chloré tend à améliorer l'adhésivité au polyéthylène, à améliorer la capacité de formation d'une couche de finition et améliorer la capacité de "follow up" au caoutchouc. La quantité du-polyéthylène chlorosulfoné à incorporer est dans l'intervalle de 4 à 40 parties. Si cette quantité est inférieure à 4 parties, on ne peut pas s'attendrie à une résistance à la chaleur satisfaisante, et si elle dépasse 40 parties, on ne peut pas s'attendre à une capacité de formation d'une couche de finition. La quantité de 1'EVA greffé à incorporer est dans l'intervalle d'l à 15 parties. Si cette quantité est inférieure à 1 partie, on ne peut pas s'attendre à une amélioration de l'adhésivité au polyéthylène. Si elle dépasse 15 parties, l'effet des deux constituants de 1'EEA greffé ou de son polymère chloré et du polypropylène chloré greffé ou du polypropylène simplement chloré est supprimé à moins que leur taux de mélange ne soit augmenté, de sorte qu'il est nécessaire d'augmenter le taux de mélange des deux constituants. Par conséquent, la quantité appropriée de polyéthylène chlorosulfoné à incorporer ne sera pas assurée et la résistance à la chaleur sera abaissée. Le taux de mélange de 1'EEA greffé ou du produit de chloration du polymère greffé est dans l'intervalle d'l à 15 parties. Si le taux est inférieur à 1 partie, on ne peut pas s'attendre à une amélioration de la capacité de formation d'une couche de finition et de la capacité de "follow-up" au caoutchouc. Si le taux dépasse 15 parties, l'effet des deux constituants de 1'EVA greffé et du polypropylène chloré greffé ou du polypropylène simplement chloré est supprimé à moins que leur taux de mélange soit augmenté, de telle sorte qu'il est nécessaire d'augmenter le taux de mélange des deux constituants. Par conséquent, la quantité appropriée du polyéthylène chlorosulfoné à incorporer ne sera pas conservée et la résistance à la chaleur sera abaissée. Le taux de -mélange du polypropylène chloré greffé ou du polypropylène simplement chloré est dans l'intervalle d'l à 15 parties. Si ce taux est inférieur à 1 partie, on ne peut pas s'attendre à une adhésivité au polypropylène. Si le taux dépasse 15 parties, l'effet des deux constituants du polymère EVA greffé et du polymère EEA greffé est supprimé, a moins que leur taux de mélange ne soit augmenté, de telle sorte qu'il est nécessaire d'augmenter le taux de mélange des deux constituants. Par conséquent, la quantité appropriée du polyéthylène chlorosulfoné à incorporer ne sera pas conservée et la résistance à la chaleur sera abaissée. Les primaires mentionnés ci-dessus deviennent des peintures liquides à la température ambiante par mélange et dispersion des constituants formant le primaire respectif, et ils peuvent par conséquent être appliqués par pulvérisation, passage à la brosse ou enduction au rouleau. Lorsque le primaire est appliqué sur du polyéthylène, il est appliqué de manière à ce que' le film sec ait une épaisseur d'environ 15 gm. Lorsque le solvant s'est évaporé, on irradie le film avec des rayons dans l'infrarouge lointain pour former une liaison résistante au polyéthylène. La durée d'irradiation par les rayons infrarouges lointains varie en fonction de la capacité du système de chauffage ou du type du polyéthylène. Dans le cas du PEhd, l'irradiation est effectuée avec un système de chauffage dans l'infrarouge lointain de 4 KW pendant environ 2,5 à 5 minutes pour 0,1 m2 de matière à irradier, de manière à obtenir une bonne adhésivité. De même, dans le cas du revêtement d'un caoutchouc, le film peut avoir la même épaisseur que dans le cas du polyéthylène, et il est fortement lié au caoutchouc par le traitement thermique par les rayons infrarouges lointains ou dans une étuve à air chaud. La troisième caractéristique de la présente invention consiste en une composition de primaires en granulé ou en poudre à ltétat solide à la température ambiante, dans laquelle le solvant a été éliminé du primaire constitutif comme pour le premier primaire mentionné ci-dessus. En d'autres termes, la troisième caractéristique de la présente invention consiste en ce que la composition primaire contient au moins un polymère choisi parmi l'EVA greffé, le polypropylène chloré greffé ou un polypropylène chloré dans lequel le polypropylène est simplement substitué par du chlore, et l'EVA greffé ou un produit de substitution par le chlore du polymère greffé. L'EVA greffé a de préférence un poids moléculaire moyen en poids de 1 - 2 x 105 et une teneur en acétate de vinyle de 15 - 35 %. Le polypropylène chloré greffé a de préférence un poids moléculaire moyen en poids de 6 à 10 x 104 et une teneur en chlore de 20 à 30 %. De même, le polypropylène chloré mentionné ci-dessus, dans lequel le polypropylène est substitué par du chlore, a de préférence un poids moléculaire moyen en poids de 1 - 3 x 105 et une teneur en chlore de 20 à 40 %. L'EVA greffé mentionné ci-dessus a de préférence un poids moléculaire moyen en poids de 5 x 15 x 104 et une teneur en acrylate d'éthyle de 15 % ou moins. De même, le produit de substitution par le chlore de ce dernier polymère greffé a de préférence une teneur en chlore de 10 à 25 %. Le- premier mode de réalisation de la troisième caractéristique de la présente invention consiste en ce que la composition primaire comprend un EVA greffé environ 50 à 100 parties, et un pigment environ 0 à 50 parties, le total étant de 100 parties. La composition de primaires ne peut pas être préparée par un procédé à sec, à moins que 1'EVA greffé ne soit pas incorporé dans une quantité de 50 parties ou davantage. Le second mode de réalisation de la troisième caractéristique de la présente invention consiste en ce que la composition de primaires comprend un EVA greffé environ 20 à 95 parties, un polypropylène chloré greffé ou un polypropylène chloré dans lequel le polypropylène est simplement substitué par du chlore environ 5 à 60 parties, et un pigment environ O à 50 parties, le total étant de 100 parties. Si la quantité de 1'EVA greffé est inférieure à 20 parties, le polypropylène chloré greffé ou ie produit de chloration du polypropylène doit être incorporé dans une quantité d'au moins 30 parties ou davantage, et la réaction de déchloration se produit trop énergiquement pour que l'on puisse préparer la composition de primaires dans ces conditions par un procédé à sec. Si la quantité de 1'EVA greffé dépasse 95 parties, la quantité appropriée du polypropylène chloré greffé ou du polypropylène simplement chloré à incorporer ne peut pas être maintenue. Si la quantité du polypropylène chloré greffé ou du polypropylène simplement chloré est inférieure à 5 parties, on ne peut pas s'attendre à une amélioration de la capacité de formation d'une couche de finition et de l'adhésivité au polyéthylène. Si la quantité dépasse 60 parties, la quantité appropriée de 1'EVA greffé à incorporer à la préparation ne peut pas être assurée, et la réaction de déchloration se produit trop énergiquement pour que l'on puisse préparer la composition de primaires dans ces conditions par un procédé à sec. Le troisième mode de réalisation de la troisième caractéristique de la présente invention consiste en ce que la composition de primaires comprend: un EEA greffé environ 50 à 100 parties, et un pigment environ O à 50 parties, le total étant de 100 parties. La composition de primaires ne peut pas être préparée par un procédé à sec, à moins que 1'EEA greffé ne soit pas incorporé dans une quantité de 50 parties ou davantage. Le quatrième mode de réalisation de la troisième caractéristique de la présente invention consiste en ce que la composition de primaires comprend un EEA greffé environ 20 à 95 parties, un polypropylène chloré greffé ou un polypropylène chloré dans lequel le polypropylène est simplement substitué par du chlore: environ 5 à 60 parties, et un pigment environ O à 50 parties, le total étant de 100 parties. Si la quantité de 1'EVA greffé est inférieure à 20 parties, le polypropylène chloré greffé doit être incorporé dans une quantité d'au moins 30 parties ou davantage, et la réaction de déchloration s'effectue trop énergiquement pour que l'on puisse préparer le composition de primaire dans ces conditions par un procédé à sec. Si la quantité de 1'EVA greffé dépasse 95 parties, la quantité appropriée du polypropylène chloré greffé ou du polypropylène simplement chloré à incorporer ne peut pas être garantie. Si la quantité du polypropylène chloré greffé ou du polypropylène simplement chloré est inférieure à 5 parties, on ne peut pas s'attendre à une amélioration de la capacité de formation d'une couche de finition et de l'adhésivité. Si la quantité du polypropylène chloré greffé ou du polypropylène simplement chloré dépasse 60 parties, la quantité appropriée de 1'EEA greffé à incorporer à la préparation ne peut pas etre garantie, et la réaction de déchloration s'effectue trop énergiquement pour que l'on puisse préparer la composition de primaires dans de telles conditions par un procédé à sec. Le cinquième mode de réalisation de la troisième caractéristique de la présente invention consiste en ce que la composition de primaires comprend un EVA greffé environ 10 à 85 parties, un EEA greffé environ 10 à 85 parties, un polypropylène chloré greffé ou un polypropylène chloré dans lequel le polypropylène est simplement substitué par du chlore environ 5 à 60 parties,et un pigment environ O à 50 parties, le total étant de 100 parties. Le taux de mélange de 1'EVA greffé est dans l'intervalle de 10 à 85 parties. Si la quantité d'EVA greffé est inférieure à 10 parties, on ne peut pas s'attendre à l'effet du mélange de 1'EVA greffé et si elle dépasse 85 parties, le taux de mélange de 1'EEA greffé et du polypropylène chloré greffé ou du polypropylène simplement chloré est abaissé et l'on ne peut pas s'attendre à l'effet de ces deux constituants. La quantité d'EEA greffé à incorporer est dans l'intervalle de 10 à 85 parties. Si la quantité est inférieure à 10 parties, on-ne peut pas s'attendre a l'effet de mélange de 1'EEA greffé. Si la quantité dépasse 85 parties, le taux de mélange de 1'EVA greffé et du polypropylène chloré greffé ou du polypropylène simplement chloré est abaissé et l'on ne peut pas s'attendre à l'effet de ces deux constituants. La quantité de polypropylène chloré greffé ou de polypropylène simplement chloré est dans l'intervalle de 5 à 60 parties. Si la quantité du polypropylène chloré greffé ou du polypropylène simplement chloré est inférieure à 5 parties, on ne peut pas s'attendre à une adhésivité au polypropylène, et si elle dépasse 60 parties, la quantité appropriée de 1'EVA greffé ou de 1'EEA greffé à incorporer à la préparation ne peut pas être assurée, et la réaction de déchloration s'effectue trop énergiquement pour que l'on puisse préparer la composition de primaires dans ces conditions par un procédé à sec. Le procédé efficace pour mélanger et disperser les constituants est un mélange en masse fondue chaude (procédé à sec) avec une extrudeuse bivis. La pulvérisation peut aisément être effectuée en pulvérisant par congélation un produit solide mélangé obtenu par l'utilisation de ltextrudeuse bi-vis. La quatrième caractéristique de la présente invention consiste en la pulvérisation de la formule contenant du polyéthylène chlorosulfoné du primaire de la seconde caractéristique de l'invention mentionnée cidessus, dont le solvant a été éliminé. En d'autres termes, la quatrième carac térietique de la pressente invention consiste dans la composition de primaires du type poudre qui comprend au moins un polymère choisi parmi un EVA greffé, un polypropylène chloré greffé ou un polypropylène chloré dans lequel le polypropylène est simplement substitué par du chlore, et un EEA greffé ou un produit de chloration du polymère greffé, un polyéthylène chlorosulfoné et un agent de vulcanisation. Le premier mode de réalisation de la quatrième caractéristique de la présente invention consiste en la composition de primaires du type poudre, qui comprend un polypropylène chloré greffé ou un polypropylène chloré dans lequel le polypropylène est simplement substitué par du chlore environ 5 à 90 parties, un polyéthylène chlorosulfoné environ 10 à 95 parties, un pigment environ 0 à 50 parties, un agent de vulcanisation environ O à 10 parties, un accélérateur de vulcanisation environ 0 à 5 parties, et un agent anti-vieillissement environ O à 5 parties, le total étant de 100 parties. La quantité du polyéthylène chlorosulfoné à incorporer est dans l'intervalle de 10 à 95 parties. Si cette quantité est inférieure à 10 parties, on ne peut pas s'attendre à une résistance à la chaleur satisfaisante, et si elle dépasse 95 parties, la capacité de formation d'une couche de finition est complètement perdue. La quantité de polypropylène chloré greffé ou de polypropylène simplement chloré à incorporer est dans l'intervalle de 5 à 90 parties. Si la quantité est inférieure à 5 parties, on ne peut pas s'attendre à une capacité de formation de couche de finition satisfaisante. Si la quantité dépasse 9Q parties, la résistance à la chaleur est perdue. Le second mode de réalisation de la quatrième caractéristique de la présente invention consiste en la composition de primaires du type poudre qui comprend un EVA greffé environ 5 à 90 parties, un polyéthylène' chlorosulfoné environ 10 a 95 parties, un pigment environ O à 50 parties, un agent de vulcanisation environ O à 10 parties, un accélérateur de vulcanisation environ O à 5 parties, et un agent anti-vieillissement environ 0 à 5 parties, le total étant de 100 parties. La quantité de polyéthylène chlorosulfoné à incorporer est dans l'intervalle de 10 à 95 parties. Si cette quantité est inférieure à 10 parties, on ne peut pas s'attendre à une résistance à la chaleur satisfaisante, et s'il dépasse 95 parties, la capacité de formation de couche de finition est complètement perdue. La quantité de l'EVA greffé est dans l'intervalle de 5 à 90 parties. Si cette quantité est inférieure à 5 parties, on ne peut pas s'attendre à une capacité de formation de couche de finition satisfaisante. Si telle dépasse 90 parties la résistance à la chaleur est perdue. Le troisième mode de réalisation de la quatrième caractéristique de la présente invention consiste en la composition de primaires du type poudre qui comprend un EEA greffé ou un produit de chloration du polymère greffé environ 5 à 90 parties, un polyéthylène chlorosulfoné environ 10 à 95 parties, un pigment environ O à 50 parties, un agent de vulcanisation environ O à 10 parties, un accélérateur de vulcanisation environ O à 5 parties, et un agent anti-vieillissement environ a à 5 parties, le total étant de 100 parties. La quantité du polyéthylène chlorosulfoné à incorporer est dans l'intervalle de 10 à 95 parties. Si la quantité est inférieure à 10 parties, on ne peut pas s'attendre à une résistance à la chaleur satisfaisante et si elle dépasse 95 parties, la capacité de formation d'une couche de finition est complètement perdue. La quantité de 1'EEA greffé ou du produit de chloration du polymère greffé à incorporer est dans l'intervalle de 5 à 95 parties. Si la quantité est inférieure à 5 parties, on ne peut pas s'attendre à une capacité de formation d'une couche de finition satisfaisante.Si la quantité dépasse 90 parties, la résistance à la chaleur est perdue. Le quatrième mode de réalisation de la quatrième caractéristique de la présente invention consiste en la composition de primaires du type poudre qui comprend un polypropylène chloré greffé ou un polypropylène chloré dans lequel le polypropylène est simplement substitué par du chlore environ 2,5 à 45 parties, un EVA greffé environ 2,5 à 45 parties, un polyéthylène chlorosulfoné environ 10 à 95 parties, un pigment environ 0 à 50 parties, un agent de vulcanisation environ 0 à 10 parties, un accélérateur de vulcanisation environ O a 5 parties, et un agent anti-vieillissement environ 0 à 5 parties, le total étant de 100 parties. La quantité du polyéthylène chlorosulfoné à incorporer est dans l'intervalle de 10 à 95 parties. Si cette quantité est inférieure à 10 parties, on ne peut pas s'attendre à une résistance à la chaleur satisfaisante, et si elle dépasse 95 parties, la capacité de formation d'une couche de finition est complètement perdue. La quantité du polypropylène chloré greffé ou du polypropylène simplement chloré à incorporer est dans l'intervalle de 2,5 à 45 parties. Si cette quantité est inférieure A 2,5 parties, l'adhésivité au polypropylène n'est aucunement améliorée. Si la quantité dépasse 45 parties, l'effet de 1'EVA greffé est supprimé à moins que la quantité de 1'EVA greffé à incorporer ne soit augmentée. Par conséquent, la quantité doit etre augmentée, de sorte que la quantité du polyéthylène chlorosulfoné à incorporer ne peut pas être maintenue dans l'intervalle approprié, et que la résistance à la chaleur est abaissée. La quantité de l'EVA greffé à incorporer est dans l'intervalle de 2,5 à 45 parties. Si la quantité est inférieure à 2,5 parties, on ne peut pas s'attendre à une amélioration de l'adhésivité au polyéthylène. Si la quantité dépasse 45 parties, l'effet du polypropylène chloré greffé ou du polypropylène simplement chloré est supprimé, à moins que la quantité de ceci à incorporer ne soit augmentée. Par conséquent, la quantité doit être augmentée de sorte que la quantité du polyéthylène chlorosulfoné à incorporer ne peut pas être maintenue dans un intervalle approprié, et que la résistance à ia chaleur est abaissée. Le cinquième mode de réalisation de la quatrième caractéristique de la présente invention consiste en la composition de primaires du type poudre qui comprend un polypropylène chloré greffé ou un polypropylène chloré dans lequel le polypropylène est simplement substitué par du chlore environ 2,5 à 45 parties, un EEA greffé ou un produit de substitution par le chlore du polymère greffé environ 2,5 à 45 parties, un polyéthylène chlorosulfoné environ 10 à 95 parties, un pigment environ 0 à 50 parties, un agent de vulcanisation environ 0 à 10 parties, un accélérateur de vulcanisation environ O à 5 parties,et un agent anti-vieillissement environ 0 à 5 parties, le total étant de 100 parties. La quantité du polyéthylène chlorosulfoné à incorporer est dans l'intervalle de 10 à 95 parties. Si la quantité est inférieure à 10 parties, on ne peut pas s'attendre à une résistance à la chaleur satisfaisante, et si elle dépasse 95 parties, la capacité de formation d'une couche de finition est complètement perdue. La quantité du polypropylène chloré greffé ou du polypropylène simplement chloré à incorporer est dans l'intervalle de 2,5 à 45 parties. Si la quantité est inférieure à 2,5 parties, l'adhésivité au polypropylène n'est pas améliorée du tout. Si la quantité dépasse 45 parties, l'effet de 1'EVA greffé est supprimé, à moins que la quantité de 1'EEA greffé à incorporer ne soit augmentée. Par conséquent, la quantité doit être augmentée, de sorte que la quantité du polyéthylène chlorosulfoné à incorporer ne peut pas être maintenue dans un intervalle approprié, et que a résistance à la chaleur est abaissée. La quantité de 1'EEA greffé à incorporer est dans l'intervalle de 2,5 à 45 parties. Si la quantité est inférieure à 2,5 parties, on ne peut pas s'attendre à une amélioration de l'adhésivité au polyéthylène. Si la quantité dépasse 45 parties, l'effet du polypropylène greffé ou du polypropylène simplement chloré est supprimé, à moins que la quantité de ceux-ci à incorporer ne soit augmentée. Par conséquent, la quantité doit être augmentée, de sorte que la quantité du polyéthylène chlorosulfoné à incorporer ne peut pas être maintenue dans un intervalle approprié et que la résistance à la chaleur est abaissée. Le sixième mode de réalisation de la quatrième caractéristique de la présente invention consiste en la composition de primaires du type poudre qui comprend un EVA greffé environ 2,5 à 45 parties, un EEA greffé ou un produit de substitution par le chlore du polymère greffé environ 2,5 à 45 parties, un polyéthylène chlorosulfoné environ 10 à 95 parties, un EEA greffé ou un produit de substitution par le chlore du polymère greffé environ 2,5 à 45 parties, un polyéthylène chlorosulfoné environ 10 à 95 parties, un pigment environ O à 50 parties, un agent de vulcanisation environ 0 à 10 parties, un accélérateur de vulcanisation environ O à 5 parties, et un agent anti-vieillissement environ O à 5 parties, le total étant de 100 parties. La quantité du polyéthylène chlorosulfoné à incorporer est dans l'intervalle de 10 à 95 parties. Si la quantité est inférieure à 10 parties, on ne peut pas s'attendre à une résistance à la chaleur suffisante et si elle dépasse 95 parties, la capacité de formation d'une couche de finition est complètement perdue. La quantité de 1'EVA greffé à incorporer est dans l'intervalle de 2,5 à 45 parties. Si la quantité est inférieure à 2,5 parties, l'adhésivité au polyéthylène n'est pas améliorée du tout. Si la quantité dépasse 45 parties, l'effet de 1'EEA greffé ou du produit de substitution par le chlore du polymère greffé est supprimé à moins que la quantité de l'EVA greffé à incorporer ne soit augmentée. Par conséquent, la quantité doit être augmentée, de telle sorte que la quantité du polyéthylène chlorosulfoné à incorporer ne peut pas être maintenue dans un intervalle approprié et que la résistance à la chaleur est abaissée. La quantité de 1'EEA greffé à incorporer est dans l'intervalle de 2,5 à 45 parties. Si cette quantité est inférieure à 2,5 parties, on ne peut pas s'attendre à une capacité satisfaisante de formation d'une couche de finition. Si elle dépasse 45 parties, l'effet de l'EVA greffé est supprimé à moins que la quantité à incorporer ne soit augmentée. Par conséquent, la quantité doit être augmentée, de sorte que la quantité du polyéthylène chlorosulfoné à incorporer ne peut pas etre maintenue dans un intervalle approprié et que la résistance à la chaleur est abaissée. consiste en la composition de primaires du type poudre qui comprend un EVA greffé environ 2,5 à 30 parties, un EEA greffé ou un produit de substitution par le chlore du polymère greffé environ 2,5 à 30 parties, un polypropylène chloré greffé ou un polypropylène chloré dans lequel le polypropylène est simplement substitué par du chlore environ 2,5 à 30 parties, un polyéthylène chlorosulfoné environ 10 à 92 r 5 parties un pigment environ 0 à 50 parties, un agent de vulcanisation environ O à 10 parties, un accélérateur de vulcanisation environ 0 à 5 parties, et un agent anti-vieillissement environ 0 à 5 parties le total étant de 100 parties. La quantité du polyéthylène chlorosulfoné à incorporer est dans l'intervalle de 12 à 92,5 parties. Si cette quantité est inférieure à 10 parties, on ne peut pas s'attendre à une résistance à la chaleur satisfaisante et si elle dépasse 92,5 parties, la capacité de formation d'une couche de finition est complètement perdue. La quantité de 1'EVA greffé à incorporer est dans l'intervalle de 2,5 A 30 parties. Si cette quantité est inférieure à 2,5 parties, l'adhésivité au polyéthylène n'est pas améliorée du tout. Si cette quantité dépasse 30 parties, l'effet des deux constituants de 1'EEA greffé ou du produit de chloration du polymère greffé et du polypropylène chloré greffé ou du polypropylène simplement chloré est supprimé, à moins que la quantité des deux constituants à incorporer ne soit pas augmentée. Par conséquent, la quantité doit être augmentée, de telle sorte que la quantité du polyéthylène chlorosulfoné à incorporer ne peut pas être conservée dans un intervalle approprié et que la résistance à la chaleur est abaissée. La quantité de 1'EEA ou du produit de chloration du polymère greffé à incorporer est dans l'intervalle de 2,5 à 30 parties. Si la quantité est inférieure à 2,5 parties, on ne peut pas s'attendre à une amélioration de la capacité de formation d'une couche de finition et de la capacité de "follow-up" au caoutchouc. Si la quantité dépasse 30 parties, l'effet des deux constituants de l'EVA greffé et du polypropylène chloré greffé ou du polypropylène simplement chloré est supprimé à moins que la quantité des deux constituants incorporés ne soit pas augmentée. Par conséquent, la quantité doit être augmentée, de sorte que la quantité du polyéthylène chlorosulfoné à incorporer ne peut pas être maintenue dans un intervalle approprié et que la résistance à la chaleur est abaissée. La quantité du polypropylène chloré greffé ou du polypropylène simplement chloré à incorporer est dans l'intervalle de 2,5 à 30 parties. Si la quantité est inférieure à 2,5 parties, on ne peut pas s'attendre à une amélioration de l'adhésivité au polypropylène. Si la quantité dépasse 30 parties, l'effet des deux constituants de 1'EVA greffé et de l'EEA greffé ou du produit de chloration du polymère greffé est supprimé à moins que la quantité de ceux-ci à incorporer ne soit augmentée. Par conséquent, la quantité doit être augmentée, de telle sorte que la quantité du polyéthylène chlorosulfoné à incorporer ne peut pas être maintenue dans un intervalle appropriée et que la résistance à la chaleur est abaissée. Lorsque la composition de primaires est préparée par un procédé comprenant un stade de chauffage, il se produit une vulcanisation du polyéthylène chlorosulfoné. Par conséquent, la pulvérisation par le procédé à sec (en utilisant une extrudeuse bi-vis ou une machine analogue) est impossible, de sorte que la composition de primaires du type poudre a été préparée par un procédé au mouillé. Le procédé au mouillé est un procédé de séchage par pulvérisation, et le primaire du type poudre traversant un tamis d'ouverture de maille 80 (taille particulière dans l'intervalle de 44 - 177 fm) a été préparé typiquement à partir du primaire du type solvant du premier mode de réalisation de la seconde caractéristique de la présente invention avec un séchoir par pulvérisation. Par exemple, le primaire du type poudre du premier mode de réalisation dans la quatrième caractéristique de la présente invention a les dimensions de mailles de particules suivante Ouverture de maille (pm) détermination (%) 80 (177) 2,2 100 (149) 7,5 145 (105) 16,1 200 (74) 18,1 250 (63) 24,2 350 (44) 36,9 Le primaire du type poudre est appliqué sur du polyéthylène, du caoutchouc etc. par un procédé d'immersion fluidisée. I1 n'est pas nécessaire de fondre et d'étaler le primaire au cours de son application par immersion fluidisé, car il est soumis à un traitement thermique par irradiation avec des rayons dans l'infrarouge lointain après le stade d'application, et par conséquent, la matière à appliquer doit seulement subir un chauffage préliminaire aux environs de 1000C. Le primaire appliqué par le procédé d'immersion fluidisé forme une couche particulaire sur la surface de la matière à revêtir telle que le polyéthylène (par exemple PEhd), le caoutchouc etc., laquelle couche est fondue et étalée par irradiation avec des rayons dans l'infrarouge lointain et forme une liaison résistante avec la matière à revêtir. Le temps de traitement du primaire par des rayons dans l'infrarouge lointain varie selon le primaire, l'épaisseur de film et les matières à appliquer. Lorsqu'on utilise comme matière à revêtir le primaire de la troisième caractéristique de la présente invention et un polyéthylène (PEhd) et que le film a une épaisseur de 50 Clam, le traitement thermique est de 3 minutes avec un système de chauffage de 4 kW pour 0,1 m2 de la matière à revêtir. Dans les mêmes conditions de primaire, d'épaisseur de film et de système de chauffage, excepté que la matière à revêtir est un caoutchouc, le temps de traitement thermique est d'environ 40 secondes. Lorsqu'on utilise le primaire du type poudre de la- quatrième caractéristique de la présente invention, le traitement thermique est effectué pendant 5 minutes avec le même système de chauffage ci-dessus quelle que soit l'épaisseur du film ou les matières à revêtir (car le temps de traitement thermique est prolongé par vulcanisation). Le primaire ainsi traité thermiquement se lie fortement à la matière à revêtir et présente une bonne aptitude à la formation d'une couche de finition. La cinquième caractéristique de la présente invention consiste en un procédé de chauffage efficace. En d'autres termes, bien qu'un chauffage ne soit pas nécessaire pour certaines matières à revêtir, une meilleure adhésivité aux matières non polaires est généralement obtenue par chauffage (ou dans certains cas par chauffage sous pression). Un mélange intime de la matière à revêtir (polyéthylène, polypropylène ou caoutchouc) et d'un primaire (EVA greffé, EEA etc.) est amélioré à l'interface de ces molécules par chauffage, et l'on peut obtenir une meilleure adhésivité. Comme le constituant principal de la présente invention est un primaire de polyoléfine dénaturé, la longueur d'onde d'absorption des rayons infrarouges pour son chauffage est dans l'intervalle de 5 à 50 pa, et le primaire doit seulement avoir pour fonction de former une liaison chimique uniquement à la surface de la matière à revêtir telle que polyéthylène ou caoutchouc.Par conséquent, le système de chauffage utilisé dans la présente invention est un système de chauffage à l'infrarouge lointain et la longueur d'onde des rayons infrarouges rayonnés est dans l'intervalle de 3 à 50 pxn. On peut dire à ce propos que les longueurs d'onde de rayons infrarouges irradiés par d'autres systèmes de chauffage sont dans l'intervalle de 0,7 à environ 2 Fm pour un film de nichrome, de 0,7 à environ 3 Fm pour une lampe infrarouge et de 0,7 à environ 7 pin pour un système de chauffage constitué d'un élément dans une gaine de quartz. Conformément à la présente invention, le système de chauffage dans l'infrarouge lointain produit efficacement des rayons infrarouges lointains dans un large intervalle de 3 à 50 pn et la réaction de liaison sur la couche superficielle se termine en peu de temps, de telle sorte que l'on obtient un produit lié au polyéthylène ou au caoutchouc avec peu de décomposition par chauffage. Comme il a été décrit ci-dessus, la matière de la présente invention a une valeur de SP proche de celle du polyéthylène, du polypropylène et des caoutchoucs synthétiques, de telle sorte qu'elle se mélange et se mouille aisément avec les autres. De même, un polymère greffé d'un acide dicarboxylique insaturé et d'EVA ou d'EEA a une valeur de SP proche de celle du polyéthylène et du caoutchouc et il présente une très bonne aptitude à la formation d'un revêtement de finition par une polarisation intramoléculaire par un groupe acétate de vinyle, un groupe acrylate d'éthyle, en particulier un groupe carbonyle dans le cas de la maléinisation. En outre 1'EVA et 1'EEA (en particulier 1'EEA) greffé ont une bonne souplesse. Le polyéthylène chlorosulfoné est un caoutchouc synthétique appartenant t la classe des caoutchoucs chloroprène. Un groupe C1 lié au polymère inhibe la cristallisation provoquée par la disposition ordonnée du polymère et confère au polymère de la souplesse. De même, le groupe S02C1 devient un point de réticulation qui confère au polymère d'excellentes propriétés telles que la résistance à la chaleur, la résistance aux solvants (par exemple la résistance a l'essence), la résistance aux produits chimiques, etc.. Par conséquent, le polyéthylène, le polypropylène ou le caoutchouc peuvent être soumis à une liaison par revêtement ou thermo-contact pour revêtir ou imprimer une peinture ou une encre. Par exemple, si l'on traite un tuyau de polyéthylène utilisé en extérieur, tel qu'un tuyau de pétrole, au moyen de la présente invention pour le revêtir d'une peinture de résine fluorée, l'aspect du tuyau est amélioré par coloration et la durabilité du tuyau est fortement améliorée par l'effet d'écran contre les ultraviolets, de la peinture. Si le primaire de la présente invention est appliqué à la surface interne d'un moule lors du moulage par injection d'un article de polyéthylène, on peut obtenir un article de polyéthylène moulé par injection qui peut, si on le désire, être revetu ou imprimé après séparation du moule et qui possède une excellente résistance aux intempéries. De même, une composition de primaires solide préparée par malaxage avec fusion thermique sans solvant peut être moulée en même temps que du polyéthylène par un-procédé d'extrusion en deux couches pour former un tuyau, une plaque ou d'autres articles qui peuvent être revêtus ou imprimés. De plus, la présente invention a une excellente capacité de followup pour le caoutchouc. Par conséquent, la présente invention a pour effet non seulement d'empêcher la dégradation oxydante du caoutchouc synthétique par l'oxygène ou l'ozone, d'empêcher la contamination par la poussière etc., d'empêcher l'odeur des caoutchoucs synthétiques et d'améliorer l'abrasion, mais elle peut aussi donner au polyéthylène, au polypropylène et au caoutchouc un aspect coloré sans dégradation de ceux-ci par comparaison avec la coloration noire du polyéthylène et du caoutchouc, mesure classique pour empêcher la dégradation par les intempéries. De même, la présente invention améliore considérablement la résistance à la chaleur, la résistance à l'essence et la résistance aux produits chimiques du primaire lui-même. I1 en résulte que la composition de primaires de la présente invention et le polyéthylène qui est soumis à un traitement par les rayons de l'infrarouge lointain comme moyen de chauffage après enduction par le primaire peuvent conserver très aisément leur forme. De même, pour les caoutchoucs synthétiques, des produits revêtus du primaire peuvent être obtenus sans dégradation des propriétés et le traitement thermique peut être effectué aisément et efficacement en un temps très court. Par conséquent, il est clair que la présente invention permet d'élargir considérablement l'application ou la demande des articles de polyéthylène, de polypropylène et de caoutchouc. Exemple Le Tableau 1 donne les propriétés des primaires conformes à la présente invention. Le Tableau 2 donne les résultats des traitements thermiques d'un polyéthylène et d'un caoutchouc synthétique qui ont été revêtus du primaire de la présente invention avec comme appareil de chauffage un appareil de chauffage dans l'infrarouge lointain équipé de deux systèmes de chauffage à l'infrarouge lointain et d'une étuve à air chaud du type fil de nichrome, respectivement. La présente invention n'est pas limitée aux exemples de réalisation qui viennent d'être décrits, elle est au contraire susceptible de modifications et de variantes qui apparaitront à l'home de l'art. REVENDICATIONS 1 - Composition de primaires pour le prétraitement de revêtements comprenant au moins un polymère choisi parmi un polymère greffé d'un acide dicarboxylique insaturé et d'un copolymère éthylène-acétate de vinyle, un polypropylène chloré dans lequel un polymère greffé d'un acide dicarboxylique insaturé et de polypropylène est soumis à une substitution de chlore ou un polypropylène chloré dans lequel le polypropylène est simplement soumis à une substitution de chlore, et un polymère greffé d'un acide dicarboxylique insaturé et d'un copolymère éthylène-acrylate d'éthyle ou un produit de chloration du polymère greffé, et un solvant. 2 - Composition de primaires selon la revendication 1, dans laquelle ce polymère greffé d'un acide dicarboxylique insaturé et d'un copolymère éthylène-acétate de vinyle a un poids moléculaire moyen en poids de 1 - 2 x 105 et une teneur en acétate de vinyle de 15 - 35 %. 3 - Composition de primaires selon la revendication 1, dans laquelle ce polypropylène chloré dans lequel un polymère greffé d'un acide dicarboxylique insaturé et de polypropylène est soumis à une substitution de chlore a un poids moléculaire moyen de 6 x 104 - 105 et une teneur en chlore de 20 à 30 %. 4 - Composition de primaires selon la revendication 1, dans laquelle ce polypropylène chloré dans lequel le polypropylène est soumis à une substitution de chlore a un poids moléculaire moyen en poids de 1 - 3 x 105 et une teneur en chlore de 20 - 40 %. 5 - Composition de primaires selon la revendication 1, dans laquelle ce polymère greffé d'un acide dicarboxylique insaturé et d'un copolymère éthylène-acrylate d'éthyle a un poids moléculaire moyen en poids de 5 - 15 x 104 et une teneur en acrylate d'éthyle de 15 ou moins. 6 - Composition de primaires selon la revendication 1, dans laquelle ce produit dé chloration du polymère greffé d'un acide dicarboxylique insaturé et d'un copolymère éthylène-acrylate de vinyle a une teneur en chlore de 10 à 25 %. 7 - Composition de primaires selon la revendication 1, contenant les constituants suivants ce polymère greffé d'un acide dicarboxylique insaturé et d'un copolymère éthylène-acétate de vinyle environ 1 à 30 parties en poids, un pigment environ 0 à 30 parties en poids, un solvant environ 40 à 99 parties en poids, et un composé organique du titane environ O à 5 parties en poids, le total étant de 100 parties en poids. 8 - Composition de primaires selon la revendication 1, contenant les constituant suivants ce polymère greffé d'un acide dicarboxylique insaturé et d'un copolymère éthylène-acétate de vinyle, environ 2 à 30 parties en poids, ce polypropylène chloré dans lequel le polymère greffé d'un acide dicarboxylique insaturé et de polypropylène est soumis à une substitution de chlore, ou bien le polypropylène chloré dans lequel le polypropylène est simplement soumis à une substitution de chlore environ 0,5 à 25 parties en poids; un pigment environ O à 30 parties en poids, un solvant environ 40 à 99 parties en- poids, et un composé organique du titane environ O à 5 parties en poids, le total étant de 100 parties en poids. 9 - Comppsition de primaires selon la revendication 1, contenant les constituants suivants ce polymère greffé d'un acide dicarboxylique insaturé et d'un copolymère éthylène-acrylate d'éthyle ou le produit de chloration du polymère greffé environ 1 à 40 parties en poids, un pigment environ O à 30 parties en poids, un solvant environ 40 à 99 parties en poids, le total étant de 100 parties en poids. 10 - Composition de primaires selon la revendication 1, contenant les constituants-suivants ce polypropylène chloré dans lequel le polymère greffé d'un acide dicarboxylique insaturé et du polypropylène est soumis à une substitution de chlore ou le polypropylène chloré dans lequel le polypropylène est simplement soumis à une substitution de chlore environ 0,5 à 15 parties en poids, ce polymère greffé d'un acide dicarboxylique insaturé et d'un copolymère éthylène-acrylate d'éthyle ou le produit de chloration du polymère greffé environ 2 à 40 parties en poids, un pigment environ O à 30 parties en poids, un solvant environ 40 à 97,5 parties en poids, le total étant de 100 parties en poids. 11 - Composition de primaires selon la revendication 1, contenant les constituants suivants ce polymère greffé d'un acide dicarboxylique insaturé et d'un copolymère éthylène-acétate de vinyle environ 1 à 30 parties en poids, ce polymère greffé d'un acide dicarboxylique insaturé et d'un copolymère éthylène-acrylate d'éthyle ou le produit de chloration du polymère greffé environ 1 à 29,5 parties en poids, ce polypropylène chloré dans lequel le polymère greffé d'un acide dicarboxylique insaturé et du polypropylène est soumis à une substitution de chlore, ou le polypropylène chloré dans lequel le polypropylène est simplement soumis à une substitution de chlore environ 0,5 ss 15 parties en poids, un pigment environ 0 à 30 parties en poids, un solvant environ 40 à 97,5 parties en poids, le total étant de 100 parties en poids. 12 - Composition de primaires pour le prétraitement de revêtements comprenant au moins un polymère choisi parmi un polymère greffé d'un acide dicarboxylique insaturé et d'un copolymère éthylène-acétate de vinyle, un polypropylène chloré dans lequel un polymère greffé d'un acide dicarboxylique insaturé et de polypropylène est soumis à une substitution de chlore ou un polypropylène chloré dans lequel le polypropylène est simplement soumis à une substitution de chlore et un polymère greffé d'un acide dicarboxylique insaturé et d'un copolymère éthylène-acrylate d'éthyle ou le produit de la chloration du polymère greffé, et un polyéthylène chlorosulfoné, un solvant, et un agent de vulcanisation. 13 - Composition de primaires selon la revendication 12, dans laquelle ce polymère greffé d'un acide dicarboxylique insaturé et d'un copolymère éthylène-acétate de vinyle a un poids moléculaire moyen de 1 à 2 x 105 et une teneur en acétate de vinyle de 15 à 35 %. 14 - Composition de primaires selon -la revendication 12, dans laquelle ce polypropylène chloré dans lequel le polymère greffé d'un acide dicarboxylique insaturé et du polypropylène. est soumis à une substitution de chlore a un poids moléculaire moyen en poids de 6 - 10 x 104 et une teneur en chlore de 20 à 30 %. 15 - Composition de primaires selon la revendication 12, dans laquelle ce polypropylène chloré dans lequel le polypropylène est soumis à une substitution de chlore a un poids moléculaire moyen en poids de 1 - 3 x 105 et une teneur en chlore de 20 - 40 16 - Composition de primaires selon la revendication 12, dans laquelle ce polymère greffé d'un acide dicarboxylique insaturé et d'un copolymère éthylène-acrylate d'éthyle a un poids moléculaire-moyen en poids de 5 - 15 x 104 et une teneur en acrylate d'éthyle de 15 ou moins. 17 - Composition de primaires selon la revendication 12, dans laquelle ce produit de chloration du polymère greffé d'un acide dicarboxylique insaturé et d'un copolymère éthylène-acrylate d'éthyle a une teneur en chlore de 10 à 25 %. 18 - Composition de primaires selon la revendication 12, dans laquelle ce polyéthylène chlorosulfoné a un poids moléculaire moyen en poids de 1 - 2 x 105, une teneur en chlore de 25 - 35 % et une teneur en soufre de 0,5 - 8,5 %. 19 - Composition de primaires selon la revendication 12, contenant les constituants suivants: ce polypropylène chloré dans lequel le polymère greffé d'un acide dicarboxylique insaturé et du polypropylène est soumis à une substitution de chlore ou le polypropylène chloré dans lequel le polypropylène est simplement soumis à une substitution de chlore environ 2 à 30 parties en poids, un polyéthylène chlorosulfoné environ 3 à 40 parties en poids, un pigment environ O à 50 parties en poids, un agent de vulcanisation environ O à 10 parties en poids, un accélérateur de vulcanisation environ 0 à 5 parties en poids, un agent antivieillissement environ O à 5 parties en poids, et un solvant environ 40 à 99 parties en poids, le total étant de 100 parties en poids. 20 - Composition de primaires selon la revendication 12, contenant les constituants suivants: ce polymère greffé d'un acide dicarboxylique insaturé et d'un copolymère éthylène-acétate de vinyle environ 2 à 30 parties en poids, un polyéthylène chlorosulfoné environ 3 à 40 parties en poids, un pigment environ O à 50 parties en poids, un agent de vulcanisation environ O à 10 parties en poids, un accélérateur de vulcanisation environ O à 5 parties en poids, un agent antivieillissement environ O à 5 parties en poids, et un solvant environ 40 à 95 parties en poids le total étant de 100 parties en poids. 21 - Composition de primaires selon la revendication 12, contenant les constituants suivants ce polymère greffé d'un acide dicarboxylique insaturé et d'un copolymère éthylène-acrylate d'éthyle ou le produit de chloration du polymère greffé environ 2 à 30 parties en poids, un polyéthylène chlorosulfoné environ 3 à 40 parties en poids, un pigment environ O à 50 parties en poids, un agent de vulcanisation environ O à 10 parties en poids, un accélérateur de vulcanisation environ O à 5 parties en poids, un agent antivieillissement environ 0 à 5 parties en poids, et un solvant environ 40 à 95 parties en poids, le total étant de 100 parties en poids. 22 - Composition de primaires selon la revendication 12, contenant les constituants suivants: ce polymère greffé d'un acide dicarboxylique insaturé et d'un copolymère éthylène-acétate de vinyle environ 1 à 20 parties en poids, ce polypropylène chloré dans lequel le polymère greffé d'un acide dicarboxylique insaturé et du polypropylène est soumis à une substitution de chlore ou le polypropylène chloré dans lequel le polypropylène est simplement soumis à une substitution de chlore environ 1 à 20 parties en poids, un polyéthylène chlorosulfoné environ 3 à 40 parties en poids, un pigment . environ O à 50 parties en poids, un agent de vulcanisation environ 0 à 10 parties en poids, un accélérateur de vulcanisation environ O à 5 parties en poids, un agent antivieillissement environ O à 5 parties en poids, et un solvant environ 40 à 95 parties en poids le total étant de 100 parties en poids. 23 - Composition de primaire selon la revendication 12, contenant les constituants suivants: ce polypropylène chloré dans lequel le polymère greffé d'un acide dicarboxylique insaturé et du polypropylène est soumis à une substitution de chlore ou le polypropylène chloré dans lequel le polypropylène est simplement soumis à une substitution de chlore environ 1 à 20 parties en poids, ce polymère greffé d'un acide dicarboxylique insaturé et d'un copolymère éthylène-acrylate d'éthyle ou le produit de chloration du polymère greffé environ 1 à 20 parties en poids, un polyéthylène chlorosulfoné environ 3 à 40 parties en poids, un pigment environ O à 50 parties en poids, un agent de vulcanisation environ 0 à 10 parties en poids, un accélérateur de vulcanisation environ O à 5 parties en poids, un agent anti vieillissement environ 0 à 5 parties en poids,et un solvant environ 40 à 95 parties en poids, le total étant de 100 parties en poids. 24 - Composition de primaires selon la revendication 12, contenant les constituants suivants: ce polymère greffé d'un acide dicarboxylique insaturé et d'un copolymère éthylène-acétate de vinyle environ 1 à 20 parties en poids, ce polymère greffé d'un acide dicarboxylique insaturé et d'un copolymère éthylène-acrylate d'éthyle ou le produit de chloration du polymère greffé -environ 1 à 20 parties en poids, un polyéthylène chlorosulfoné environ 3 à 40 parties en poids, un pigment environ O à 50 parties en poids, un agent de vulcanisation environ O à 10 parties en poids, un accélérateur de vulcanisation environ O à 5 parties en poids, un agent antivieillissement environ O à 5 parties en poids, et un solvant environ 40 à 95 parties en poids, le total étant de 100 parties en poids. 25 - Composition de primaires selon la revendication 12, contenant les constituants suivants ce polymère greffé d'un acide dicarboxylique insaturé et d'un copolymère éthylène-acétate de vinyle environ 1 à 15 parties en poids, ce polymère greffé d'un acide dicarboxylique insaturé et d'un copolymère éthylène-acrylate d'éthyle ou le produit de chloration du polymère greffé environ 1 à 15 parties en poids, ce polypropylène chloré dans lequel le polymère greffé d'un acide dicarboxylique insaturé et du polypropylène est soumis à une substitution par le chlore ou le polypropylène chloré dans lequel le polypropylène est simplement soumis à une substitution par le chlore environ 1 à 15 parties en poids, un polyéthylène chlorosulfoné environ 4 à 40 parties en poids, un pigment environ O à 50 parties en poids, un agent de vulcanisation environ O à 10 parties en poids, un accélérateur de vulcanisation environ O à 5 parties en poids, un agent antivieillissement environ O à 5 parties en poids,et un solvant environ 40 à 93 parties en poids, le total étant de 100 parties en poids. 26 - Composition de primaires du type granulé ou du type poudre à l'état solide à la température ambiante pour le pré-traitement de revêtements, comprenant au moins un polymère choisi parmi un polymère greffé d'un acide dicarboxylique insaturé et d'un copolymère éthylène-acétate de vinyle, un polypropylène chloré dans lequel un polymère greffé dtun acide dicarboxylique insaturé et de polypropylène est soumis à une substitution par le chlore ou un polypropylène chloré dans lequel le polypropylène est simplement soumis à une substitution par le chlore, et un polymère greffé d'un acide dicarboxylique insaturé et d'un copolymère éthylène-acrylate d'éthyle ou un produit de chloration du polymère greffé. 27 - Composition de primaires du type granulé ou du type poudre à l'état solide à la température ambiante selon la revendication 26, dans lequel ce polymère greffé d'un acide dicarboxylique insaturé et d'un copolymère éthylène-acétate de vinyle a un poids moléculaire moyen en poids de 1 à 2 x 105 et une teneur en acétate de vinyle de 15 à 35 %. 28 - Composition de primaires du type granulé ou du type poudre à l'état solide à la température ambiante selon la revendication 26, dans laquelle ce polypropylène chloré dans lequel un polymère greffé d'un acide dicarboxylique insaturé et du polypropylène est soumis à une substitution par le chlore a un poids moléculaire moyen en poids de 6 x 104 - 105 et une teneur en chlore de 20 à 30 %. 29 - Composition de primaires du type granulé ou du type poudre à l'état solide à la température ambiante selon la revendication 26, dans laquelle ce polypropylène chloré dans lequel le polypropylène est soumis à une substitution par le chlore a un poids moléculaire moyen en poids de 1 à 3 x 105 et une teneur en chlore de 20 à 40 %. 30 - Composition de primaires du type granulé ou du type poudre à l'état solide à la température ambiante selon la revendication 26, dans laquelle ce polymère greffé d'un acide dicarboxylique insaturé et d'un copolymère éthylène-acrylate d'éthyle a un poids moléculaire moyen en poids de 5 - 15 x 104 et une teneur en acrylate d'éthyle de 15 ou moins. 31 - Composition de primaires du type granulé ou du type poudre à l'état solide à la température ambiante selon la revendication 26, dans laquelle ce produit chloré du polymère greffé d'un acide dicarboxylique insaturé et d'un copolymère éthylèneacrylate d'éthyle a une teneur en chlore de 10 à 25 %. 32 - Composition de primaires du type en granulé ou du type en poudre à l'état solide à la température ambiante selon 1-a revendication 26, comprenant les constituants suivants ce polymère greffé d'un acide dicarboxylique insaturé et d'un copolymère éthylène-acétate de vinyle environ 50 a 100 parties en poids, et un pigment environ O t 50 parties en poids, le total étant de 100 parties en poids. 33 - Composition de primaires du type granulé ou du type poudre à l'état solide à la température ambiante selon la revendication 26, contenant les constituants suivants ce polymère greffé d'un acide dicarboxylique insaturé et d'un copolymère éthylène-acétate de vinyle environ 20 à 95 parties en poids, ce polypropylène chloré dans lequel le polymère greffé d'un acide dicarboxylique insaturé et de polypropylène est soumis à une substitution par le chlore ou le polypropylène chloré dans lequel le polypropylène est simplement soumis à une substitution par le chlore environ 5 à 60 parties en poids, et un pigment environ O à 50 parties en poids, le total étant de 100 parties en poids. 34 - Composition de primaires du type granulé ou du type poudre à l'état solide à la température ambiante selon la revendication 26, contenant les constituants suivants ce polymère greffé d'un acide dicarboxylique insaturé et d'un copolymère éthylène-acrylate d'éthyle ou le produit chloré du polymère greffé environ 50 à 100 parties en poids, et un pigment environ 0 à 50 parties en poids, le total étant de 100 parties en poids. 35 - Composition de primaires du type granulé ou du type poudre à l'état solide à la température ambiante selon la revendication 26, contenant les constituants suivants ce polypropylène chloré dans lequel le polymère greffé d'un acide dicarboxylique insaturé et de polypropylène est soumis à une substitution par le chlore ou le polypropylène chloré dans lequel le polypropylène est simplement soumis à une substitution par le chlore environ 5 à 60 parties en poids, ce polymère greffé d'un acide dicarboxylique insaturé et d'un copolymère éthylène-acrylate d'éthyle ou le produit de chloration du polymère greffé environ 20 à 95 parties en poids, et un pigment environ O à 30 parties en poids, le total étant de 100 parties en poids. 36 - Composition de primaires du type granulé ou du type poudre à l'état solide à la température ambiante selon la revendication 26, contenant les constituants suivants ce polymère greffé d'un acide dicarboxylique insaturé et d'un copolymère éthylène-acétate de vinyle environ 10 à 85 parties en poids, ce polymère greffé~d'un acide dicarboxylique insaturé et d'un copolymère éthylène-acrylate d'éthyle ou le produit de chloration du polymère greffé environ 1 à 85 parties en poids, ce polypropylène chloré dans lequel le polymère greffé d'un acide dicarboxylique insaturé et du polypropylène est soumis à une substitution par le chlore ou le polypropylène chloré dans lequel le polypropylène est simplement soumis à une substitution par le chlore environ 5 à 60 parties en poids, et un pigment environ O à 50 parties en poids, le total étant de 100 parties en poids. 37 - Composition de primaires du type granulé ou du type poudre à l'état solide à la température ambiante, pour le pré-traitement de revêtements comprenant les constituants suivants au moins un polymère choisi parmi un polymère greffé d'un acide dicarboxylique insaturé et d'un copolymère éthylène-acétate de vinyle, un polypropylène chloré dans lequel un polymère greffé d'un acide dicarboxylique insaturé et d'un polypropylène est soumis à une substitution par le chlore ou un polypropylène chloré dans lequel le polypropylène est simplement soumis à une substitution par le chlore, et un polymère greffé d'un acide dicarboxylique insaturé et d'un copolymère éthylène-acrylate d'éthyle ou d'un produit de chloration du polymère greffé, et un polyéthylène chlorosulfoné, et un agent de vulcanisation. 38 - Composition de primaires du type poudre selon la revendication 37, dans laquelle ce polymère greffé d'un acide dicarboxylique insaturé et d'un copolymère éthylène-acétate de vinyle a un poids moléculaire moyen en poids de 1 - 2 x 105 et une teneur en acétate de vinyle de 15 à 35 %. 39 - Composition de primaires du type poudre selon la revendication 37,~ dans laquelle le polymère greffé d'un acide dicarboxylique insaturé et de polypropylène est soumis à une substitution par le chlore a un poids moléculaire en poids de 6 - 10 x 104 et une teneur en chlore de 20 à 30 %. 40 - Composition de primaires du type poudre selon la revendication 37, dans laquelle ce polypropylène chloré dans lequel le polypropylène est soumis à une substitution par le chlore a un poids moléculaire moyen en poids de 1 - 3 x 105 et une teneur en chlore de 20 - 40 %. 41 - Composition de primaires du type poudre selon la revendication 37, dans laquelle ce polymère greffé d'un acide dicarboxylique insaturé et d'un copolymère éthylène-acrylate d'éthyle a un poids moléculaire moyen un poids de 5 - 15 x 105 et une teneur en acrylate d'éthyle de 15 ou moins. 42 - Composition de primaires du type poudre selon la revendication 37, dans laquelle ce produit chloré du polymère greffé d'un acide dicarboxylique insaturé et d'un copolymère éthylène-acrylate d'éthyle a une teneur en chlore de 10 - 25 %. 43 - Composition de primaires du type poudre selon la revendication 37, dans laquelle ce polyéthylène chlorosulfoné a un poids moléculaire moyen en poids de 1 - 2 x 105, une teneur en chlore de 25 à 35 % et une teneur en soufre de 0,5 - 8,5 %. 44 - Composition de primaires du type poudre selon la revendication 37, contenant les constituants suivants ce polypropylène chloré dans lequel le polymère greffé d'un acide dicarboxylique insaturé et d'un polypropylène est soumis à une substitution par le chlore ou le polypropylène chloré dans lequel un polypropylène est simplement soumis à une substitution par le chlore environ 5 à 90 parties en poids, un polyéthylène chlorosulfoné environ 10 à 95 parties en poids, un pigment environ 0 à 50 parties en poids, un agent de vulcanisation environ O à 10 parties en poids, un accélérateur de vulcanisation environ O à 5 parties en poids,et un agent antivieillissement environ O à 5 parties en poids, le total étant 100 parties en poids. 45 - Composition de primaires du type poudre selon la revendication 37, contenant les constituants suivants ce polymère greffé d'un acide dicarboxylique insaturé et d'un copolymère éthylène-acétate de vinyle environ 5 à 90 parties en poids, un polyéthylène chlorosulfoné environ 10 à 95 parties en poids, un pigment environ O à 50 parties en poids, un agent de vulcanisation environ O à 10 parties en poids, un accélérateur de vulcanisation environ O à 5 parties en poids,et un agent antivieillissement environ O à 5 parties en poids, le total étant de 100 parties en poids. 46 - Composition de primaires du type poudre selon la revendication 37, contenant les constituants suivants ce polymère greffé d'un acide dicarboxylique insaturé et d'un copolymère éthylène-acrylate d'éthyle ou le produit chloré du polymère greffé environ 5 à 90 parties en poids, un polyéthylène chlorosulfoné environ 5 à 95 parties en poids, un pigment environ O à 50 parties en poids', un agent de vulcanisation environ O à 10 parties en poids, un accélérateur de vulcanisation environ O à 5 parties en poids,et un agent antivieillissement environ O à 5 parties en poids, le total étant de 100 parties en poids. 47 - Composition de primaires du type poudre selon la revendication 37, contenant les constituants suivants ce polymère greffé d'un acide dicarboxylique insaturé et un copolymère éthylène-acétate de vinyle environ 2,5 à 45 parties en poids, ce polypropylène chloré dans lequel le polymère greffé d'un acide dicarboxylique insaturé et d'un polypropylène est soumis à une substitution par le chlore ou le polypropylène chloré dans lequel un polypropylène est simplement soumis à une substitution par le chlore environ 2,5 à 45 parties en poids, un polyéthylène chlorosulfoné environ 10 à 95 parties en poids, un pigment environ O à 50 parties en poids, un agent de vulcanisation environ O à 10 parties en poids, un accélérateur de vulcanisation environ O à 5 parties en poids,et un agent antivieillissement environ O à 5 parties en poids, le total étant de 100 parties en poids. 48 - Composition de primaires du type poudre selon la revendication 37 contenant les constituants suivants ce polypropylène chloré dans lequel le polymère greffé d'un acide dicarboxylique insaturé et d'un polypropylène est soumis à une substitution par le chlore ou le polypropylène chloré dans lequel un polypropylène est simplement soumis à une substitution par le chlore environ 2,5 à 45 parties en poids, ce polymère greffé d'un acide dicarboxylique insaturé et d'un copolymère éthylène-acrylate d'éthyle ou le produit de chloration du polymère greffé environ 2,5 à 45 parties en poids, un polyéthylène chlorosulfoné environ 10 à 95 parties en poids, un pigment environ O à 50 parties en poids, un agent de vulcanisation environ O à 10 parties en poids, un accélérateur de vulcanisation environ O à 5 parties en poids,et un agent antivieillissement environ O à 5 parties en poids, le total étant de 100 parties en poids. 49 - Composition de primaires du type poudre selon la revendication 37, contenant les constituants suivants ce polymère greffé d'un acide dicarboxylique insaturé et d'un copolymère éthylène-acétate de vinyle environ 2,5 à 45 parties en poids, ce polymère greffé d'un acide dicarboxylique insaturé et d'un copolymère éthylène-acrylate d'éthyle ou le produit de chloration du polymère greffé environ 2,5 à 45 parties en poids, un polyéthylène chlorosulfoné environ 10 à 95 parties en poids, un pigment environ O à 50 parties en poids, un agent de vulcanisation environ 0 à 10 parties en poids, un accélérateur de vulcanisation environ O à 5 parties en poids,et un agent antivieillissement environ O à 5 parties en poids, le total étant de 100 parties en poids. 50 - Composition de primaires du type poudre selon la revendication 37, contenant les constituants suivants ce polymère greffé d'un acide dicarboxylique insaturé et d'un copolymère éthylène-acétate de vinyle environ 2,5 à 30 parties en poids, ce polymère greffé d'un acide dicarboxylique insaturé et d'un copolymère éthylène-acrylate d'éthyle ou le produit de chloration du polymère greffé environ 2,5 à 30 parties en poids, ce polypropylène chloré dans lequel le polymère greffé d'un acide dicarboxylique insaturé et d'un polypropylène est soumis à une substitution de chlore ou le polypropylène chloré dans lequel le polypropylène est simplement soumis à une substitution de chlore, environ 2,5 à 30 parties en poids, un polyéthylène chlorosulfoné environ 10 à 92,5 parties en poids, un pigment environ 0 à 50 parties en poids, un agent de vulcanisation environ O à 10 parties en poids, un accélérateur de vulcanisation environ O à 5 parties en poids, et un agent antivieillissement environ O à 5 parties en poids r le total étant de 100 parties en poids. 51 - Procédé de traitement de primaires selon l'une quelconque des revendications 1 à 50, dans lequel on utilise des rayons dans l'infrarouge lointain comme moyen de chauffage dans le traitement d'activité superficielle. Tableau 1 Exemple Première caractéristique Revendication N 7 8 9 10 11 Constituant incorporé EVA maléinisé *1 7 7 - - 5 EEA maléinisé *2 - - 7 7 5 Polypropylène chloré *3 - 7 - 7 5 Polyéthylène chlorosulfoné *4 - - - - Oxyde de titane (type rutile) 5 5 5 5 5 Agent de vulcanisation *5 - - - - Accélérateur de vulcanisation *6 - - - - Composé organique du titane *7 1 - - - Agent anti@vieillissement *8 - - - - Toluène 80 80 88 81 80 Quantité totale 100 100 100 100 100 Propriétés du film de composition de primaire *9 Résistance à la rupture (kg/cm) 45 65 35 40 55 Allongement (%) 80 240 200 150 205 Tableau 1 Exemple (suite) Première caractéristique Revendication N 7 8 9 10 11 Adhérence du primaire à la matrice *10 PEbd 100/100 100/100 80/100 80/100 100/100 PEhd 100/100 100/100 80/100 80/100 100/100 PP 70/100 100/100 80/100 100/100 100/100 NR 100/100 100/100 95/100 90/100 100/100 SBR 100/100 100/100 95/100 90/100 100/100 NBR 100/100 100/100 100/100 100/100 100/100 CR 100/100 100/100 100/100 100/100 100/100 EPT 100/100 100/100 95/100 90/100 100/100 Adhérence de la couche de finition*11 Peinture type uréthane 95/100 100/100 95/100 100/100 100/100 Peinture type fluor 100/100 100/100 100/100 100/100 100/100 Résistance a l'eau*12 PEhd SBR Tableau 1 Exemple (suite) Première caractéristique Revendication N 7 8 9 10 11 Résistance à la chaleur*13 - # - # Résistance aux intempéries*14 PEhd SBR Tableau 1 Exemple Seconde caractéristique Revendication N 19 20 21 22 23 24 25 Constituant incorporé EVA maléinisé*1 - 5 - 2 - 3 - 2 EEA maléinisé*2 - - 5 - 2 2 2 Polypropylène chloré*3 5 - - 3 3 - 3 Polyéthylène chlorosulfone*4 15 15 15 15 15 15 15 Oxyde de titane (type rutile) 25,5 25,5 25,5 25,5 25,5 25,5 25,5 Agent de vulcanisation*5 5 5 5 5 5 5 5 Accélérateur de vulcanisation*6 0,5 0,5 0,5 0,5 0,5 0,5 0,5 Composé organique du titane*7 - - - - - - Agent anti-vieilissement*8 0,5 0,5 0,5 0,5 0,5 0,5 0,5 Toluène 49 49 49 49 49 49 49 Quantité totale 100 100 100 100 100 100 100 Propriétés du film de composition de primaire*9 Résistance à la rupture 110 75 50 90 65 60 70 (kg/cm) Allongement (%) 280 120 355 210 300 220 250 Tableau 1 Exemple (suite) Seconde caractéristique Revendication N 19 20 21 22 23 24 25 Adhérence du primaire à la matrice*10 PEbd 75/100 100/100 75/100 90/100 75/100 90/100 85/100 PEhd 75/100 100/100 75/100 90/100 75/100 90/100 85/100 PP 100/100 90/100 80/100 95/100 90/100 85/100 90/100 NR 100/100 100/100 100/100 100/100 100/100 100/100 100/100 SBR 100/100 100/100 100/100 100/100 100/100 100/100 100/100 NBR 100/100 100/100 100/100 100/100 100/100 100/100 100/100 CR 100/100 100/100 100/100 100/100 100/100 100/100 100/100 EPT 100/100 100/100 100/100 100/100 100/100 100/100 100/100 Adhérence de la couche de finition*11 Peinture type uréthane 100/100 95/100 95/100 100/100 100/100 95/100 100/100 Peinture type fluor 100/100 100/100 100/100 100/100 100/100 100/100 100/100 Résistance à l'eau*12 PEhd SBR Tableau 1 Exemple (suite) Seconde caractéristique Revendication N 19 20 21 22 23 24 25 Résistance à la chaleur*13 - # - # Résistance aux intempéries*14 PEhd SBR Tableau 1 Exemple (suite) Troisième caractéristique Revendication N 32 33 34 35 36 Constituant incoporé EVA maléinise*1 60 40 - - 20 EEA maléinisé*2 - - 60 40 20 Polypropylène chloré*3 - 20 - 20 20 Polyéthylène chlorosulfoné*4 - - - - Oxyde de titane (type rutile) 40 40 40 40 40 Agent de vulcanisation*5 - - - - Accélérateur de vulcanisation*6 - - - - Composé organique du titane*7 - - - - Agent anti-vieillissement*8 - - - - Toluène - - - - Quantité totale 100 100 100 100 100 Propriétés du film de composition de primaire*9 Résistance à la rupture (kg/cm) 45 85 35 55 70 Allongement (%) 80 250 200 190 210 Tableau 1 Exemple (suite) Troisième caractéristique Revendication N 32 33 34 35 36 Adhérence du primaire à la matrice*10 PEbd 100/100 100/100 80/100 80/100 100/100 PEhd 100/100 100/100 80/100 80/100 100/100 PP 70/100 100/100 80/100 100/100 100/100 NR 100/100 100/100 95/100 90/100 100/100 SBR 100/100 100/100 95/100 90/100 100/100 NBR 100/100 100/100 100/100 100/100 100/100 CR 100/100 100/100 100/100 100/100 100/100 EPT 100/100 100/100 95/100 90/100 100/100 Adhérence de la couche de finition*11 Peinture type uréthane 95/100 100/100 95/100 100/100 100/100 Peinture type fluor 100/100 100/100 100/100 100/100 100/100 Résistance à l'eau*12 PEhd SBR Tableau 1 Exemple (Suite) Troisième caractéristique Revendication N 32 33 34 35 36 Résistance à la chaleur*13 Résistance aux intempéries*14 PEhd SBR Tableau 1 Exemple Quatrième caractéristique Revendication N 44 45 46 47 48 49 50 Constituant incorporé EVA maléinisé*1 - 10 - 4 - 6 4 EEA maléinisé*2 - - 10 - 4 4 4 Polypropylène chloré*3 10 - - 6 6 - 6 Polyéthylène chlorosulfoné*4 30 30 30 30 30 30 30 Oxyde de titane (type rutile) 48 48 48 48 48 48 44 Agent de vulcanisation*5 10 10 10 10 10 10 10 Accélérateur de vulcanisation*6 1 1 1 1 1 1 1 Composé organique du titane*7 - - - - - - Agent anti-vieillissement 1 1 1 1 1 1 1 Toluène - - - - - - Quantité totale 100 100 100 100 100 100 100 Propriétés du film de composition de primaire*9 Résistance à la rupture (kg/cm) 110 75 50 90 65 60 70 Allongement (%) 280 120 355 210 300 220 250 Tableau 1 Exemple (suite) Quatrième caractéristique Revendication N 44 45 46 47 48 49 50 Résistance à la chaleur*13 Résistance aux intempéries*14 PEhd SBR Note : *1 Polymère greffé d'un copolymère éthylène-acétate de vinyle et d'anhydride maléique ayant un poids moléculaire moyen en poids d'environ 1,7 x 105 et une teneur en acétate de vinyle de 25 %. *2 Polymère greffé chloré d'un copolymère éthylène-acrylate d'éthyle et d'anhydride maléique ayant un poids moléculaire moyen en poids d'environ 105, une teneur en acrylate d'éthyle d'environ 10 % et une teneur en chlore d'environ 20 %. *3 Polymère greffé chloré de polypropylène et d'anhydride maléique ayant un poids moléculaire moyen en poids d'environ 8 x 104 et une teneur en chlore d'environ 25 %. *4 Polyéthylène chlorosulfoné ayant un poids moléculaire moyen en poids d'environ 2 x 105, une teneur en chlore d'environ 30 % et une teneur en soufre d'environ 1,5 %, et représenté par la formule développée générale [(C2H4-xClx)nCH2CHSO2Cl]m 0,3. *5 Maléate de plomb tribasique. *6 Disulfure de tétraéthylthiurame. *7 Di-iso-propoxy-bis(acétylacétonato)titane *8 4,4'-thio-bis(6-tert-butyl-3-méthylphénol). *9 Conformément à l'essai de traction de "caoutchouc vulcanisé, essais physiques" (1) de la JIS-K-6301, en utilisant l'éprouvette en haltère n 1. *10 Suivant l'essai à la grille des "méthodes générales d'essai des peintures" 6.15 de la JIS-K-5400; chacune des compositions de primaire ayant une épaisseur de film de 15 m (excepté 50 m pour le type poudre). PEbd : polyéthylène basse densité; PEhd : polyéthlène haute densité; PP : polypropylène; NR : caoutchouc naturel, SBR : caoutchouc styrènebutadiène; NBR : caoutchouc d'acrylonitrile, CR : caoutchouc chloroprène; EPT : caoutchouc éthylène-propylène. *11 L'adhérence de peintures du type uréthane et du type fluor aux compositions primaires respectives des exemples sont mesurées conformément à l'essai à la grille des "méthodes générales d'essai des peintures" 6.15 de la JIS-K-5400; la peinture du type uréthane utilisée est l'"UNIMARIN" (marque déposée) et la peinture du type fluor utilisée est le "FLOWREX" (marque déposée), l'épaisseur de film étant de 50 m, respectivement. *12 Conformément à l'essai de résistance à l'eau des "méthodes générales d'essai des peintures" 7.2 de la JIS-K-5400; lorsque le substrat (à revêtir) est du PEhd, la matière de la couche externe est le "FLOWREX" (marque déposée), et lorsque le substrat est du SBR, la matière de la couche extérieure est l'"UNIMARIN" (marque déposée). Les compositions de primaires respectives des exemples ont une épaisseur de film de 15 m (excepté 50 m pour le type poudre) et les matières de couches extérieures respectives ont une épaisseur de film de 50 m Cotation de l'évaluation : : Pas de problème pendant 12 mois; : Pas de problème pendant 6 mois; #: Pas de problème pendant 1 mois; X : Cloquage au bout d'un mois ou davantage. *13 Conformément à la méthode de mesure de la température de ramollissement de la "méthode d'essai des adhésifs pour l'automobile" 13 de la JIS-K 6829, les éprouvettes sont les échantillons soumis à l'essai de cisaillement, dont chacun est revêtu de SBR avec une composition de primaires de l'exemple soumis à un traitement thermique et stratifié avec un adhésif du type cyanacrylate. Cotation de l'évaluation : 71 C ou davantage; :51 - 71 C; #: 40 - 50 C; X : 39 C ou moins. *14 Mesure accélérée de la résistance aux intempéries au moyen d'une machine de mesure de la résistance aux intempéries du type lumière du soleil; lorsque le substrat (à revêtir) est le PEhd, la matière de la couche extérieure est le "FLOWREX" (marque déposée) et lorsque le substrat est du SBR, la matière de la couche extérieure est l'"UNIMARIN" (marque déposée). Les compositions respectives de primaires des exemples ont une épaisseur de film de 15 m (excepté 50 m pour le type poudre), et les matières des couches extérieures respectives ont une épaisseur de film de 50 m. Cotation de l'évaluation : . Pas de problème pendant 4000 heures; : Pas de problème pendant 1000 heures. #: Pas de problème pendant 600 heures; X : fissuration, craquellement, diminution marquée du brillant ou modification de la couleur. (Lorsque le substrat est du SBR, une différence de couleur (#E) dans l'intervalle de 0,5 - 1,0 causée par une substance migrant du caoutchouc est considérée comme ne constituant pas un problème).